(57)【要約】      （修正有）【課題】優れた垂直配向能、高い電圧保持率およびその配向能の高い安定性を有する液晶組成物を提供する。【解決手段】式（Ｉ）で表される構造の添加剤分子を含む添加剤。2020143268.tif 000094（式中、Ｒ１はフッ素、塩素、水素、Ｃ１−Ｃ２０直鎖アルキル基等、Ａ１、Ａ２は１，４−フェニレン基、１，４−シクロヘキシレン基、ベンゾフラン−２，５−ジイル基等、Ｚ１は単結合、Ｃ１−Ｃ１５アルキレン基等、Ｋ１は特定の基、ｎ１は１、２、または３を表し、ｎ２は０または１を表わす。）【選択図】図１
2020143268.tif 000002
【特許請求の範囲】
【請求項１】
式（Ｉ）で表される構造を有する添加剤分子を含む添加剤。
【化１】
2020143268.tif 000059
（式（Ｉ）中、
Ｒ１は、フッ素、塩素、水素、Ｃ１−Ｃ２０直鎖アルキル基、Ｃ３−Ｃ２０分岐アルキル基、Ｃ１−Ｃ２０直鎖アルコキシ基、またはＣ３−Ｃ２０分岐アルコキシ基を表し、前記Ｃ１−Ｃ２０直鎖アルキル基、前記Ｃ３−Ｃ２０分岐アルキル基、前記Ｃ１−Ｃ２０直鎖アルコキシ基、もしくは前記Ｃ３−Ｃ２０分岐アルコキシ基は非置換である、または前記Ｃ１−Ｃ２０直鎖アルキル基、前記Ｃ３−Ｃ２０分岐アルキル基、前記Ｃ１−Ｃ２０直鎖アルコキシ基、もしくは前記Ｃ３−Ｃ２０分岐アルコキシ基の少なくとも１つの−ＣＨ２−が−Ｃ≡Ｃ−、−ＣＨ＝ＣＨ−、−ＣＦ２Ｏ−、−Ｏ−、−ＣＯＯ−、−ＯＣＯ−、もしくは−ＯＯＣ−で置換されている、および／または前記Ｃ１−Ｃ２０直鎖アルキル基、前記Ｃ３−Ｃ２０分岐アルキル基、前記Ｃ１−Ｃ２０直鎖アルコキシ基、もしくは前記Ｃ３−Ｃ２０分岐アルコキシ基の少なくとも１つの水素原子がハロゲン原子で置換されており； 
Ａ１は、１，４−フェニレン基、１，４−シクロヘキシレン基、ベンゾフラン−２，５−ジイル基、１，３−ジオキサン−２，５−ジイル基、テトラヒドロピラン−２，５−ジイル基、二価ジオキサビシクロ［２．２．２］オクチレン基、二価トリオキサビシクロ［２．２．２］オクチレン基、テトラヒドロナフタレン−２，６−ジイル基、１，３−シクロペンチレン、１，３−シクロブチレン、またはインダン−２，５−ジイル基を表し、前記１，４−フェニレン基、前記１，４−シクロヘキシレン基、前記テトラヒドロナフタレン−２，６−ジイル基、前記１，３−シクロペンチレン、前記１，３−シクロブチレン、もしくは前記インダン−２，５−ジイル基は非置換である、または前記１，４−フェニレン基、前記１，４−シクロヘキシレン基、前記テトラヒドロナフタレン−２，６−ジイル基、前記１，３−シクロペンチレン、前記１，３−シクロブチレン、もしくは前記インダン−２，５−ジイル基の少なくとも１つの水素原子がハロゲン原子、−ＣＨ３、−ＣＨ２ＣＨ３、もしくは−ＣＮ基で置換されている、および／または前記１，４−フェニレン基、前記１，４−シクロヘキシレン基、前記テトラヒドロナフタレン−２，６−ジイル基、前記１，３−シクロペンチレン、前記１，３−シクロブチレン、もしくは前記インダン−２，５−ジイル基の少なくとも１つの−ＣＨ２−が−Ｏ−、−Ｎ−もしくは−Ｓ−で置換されており、かつ、前記−Ｏ−、−Ｎ−、および−Ｓ−は互いに直接結合せず；
Ａ２は、１，４−フェニレン基、１，４−シクロヘキシレン基、ベンゾフラン−２，５−ジイル基、またはインダン−２，５−ジイル基を表し、前記１，４−フェニレン基、前記１，４−シクロヘキシレン基、前記ベンゾフラン−２，５−ジイル基、もしくは前記インダン−２，５−ジイル基は非置換である、または前記１，４−フェニレン基、前記１，４−シクロヘキシレン基、前記ベンゾフラン−２，５−ジイル基、もしくは前記インダン−２，５−ジイル基の少なくとも１つの水素原子がハロゲン原子、−ＣＨ３、−ＣＨ２ＣＨ３、もしくは−ＣＮ基で置換されている、および／または前記１，４−フェニレン基、前記１，４−シクロヘキシレン基、前記ベンゾフラン−２，５−ジイル基、もしくは前記インダン−２，５−ジイル基の少なくとも１つの−ＣＨ２−が−Ｏ−、−Ｎ−もしくは−Ｓ−で置換されており、かつ前記−Ｏ−、−Ｎ−、および−Ｓ−は互いに直接結合せず；
Ｚ１は単結合、Ｃ１−Ｃ１５アルキレン基、Ｃ１−Ｃ１５アルキレンオキシ基、−Ｃ≡Ｃ−、−ＣＨ＝ＣＨ−、−ＣＦ２Ｏ−、−ＯＣＦ２−、−ＣＯＯ−、−ＯＣＯ−、−ＯＯＣ−、−ＣＦ２−ＣＦ２−、または−ＣＦ＝ＣＦ−を表し；
ｎ１は１、２、または３を表し、ｎ１が２または３を表すとき、２つまたはそれ以上の前記Ａ１基は互いに同じであるかまたは互いに異なり、かつ２つまたはそれ以上の前記Ｚ１基は互いに同じであるかまたは互いに異なり；
ｎ２は０または１を表し；
Ｋ１は式（Ｉａ）、式（Ｉｂ）、または式（Ｉｃ）で示される構造を表し：
【化２】
2020143268.tif 000060
式（Ｉａ）、式（Ｉｂ）、および式（Ｉｃ）中、
Ｌ１、Ｌ２、およびＬ３の各々は独立に、単結合、Ｃ１−Ｃ１５直鎖アルキレン基、Ｃ３−Ｃ１５分岐アルキレン基、Ｃ１−Ｃ１５直鎖アルキレンオキシ基、またはＣ３−Ｃ１５分岐アルキレンオキシ基を表し、前記Ｃ１−Ｃ１５直鎖アルキレン基、前記Ｃ３−Ｃ１５分岐アルキレン基、前記Ｃ１−Ｃ１５直鎖アルキレンオキシ基、もしくは前記Ｃ３−Ｃ１５分岐アルキレンオキシ基は非置換である、または前記Ｃ１−Ｃ１５直鎖アルキレン基、前記Ｃ３−Ｃ１５分岐アルキレン基、前記Ｃ１−Ｃ１５直鎖アルキレンオキシ基、もしくは前記Ｃ３−Ｃ１５分岐アルキレンオキシ基の少なくとも１つの−ＣＨ２−が−Ｃ≡Ｃ−、−ＣＨ＝ＣＨ−、−ＣＦ２Ｏ−、−ＳｉＲａ２−、−Ｏ−、−ＣＯＯ−、−ＯＣＯ−、もしくは−ＯＯＣ−で置換されている、および／または前記Ｃ１−Ｃ１５直鎖アルキレン基、前記Ｃ３−Ｃ１５分岐アルキレン基、前記Ｃ１−Ｃ１５直鎖アルキレンオキシ基、もしくは前記Ｃ３−Ｃ１５分岐アルキレンオキシ基の少なくとも１つの水素原子がハロゲン原子で置換されており、かつこのうちＲａはＣ１−Ｃ１０直鎖アルキル基またはＣ３−Ｃ１０分岐アルキル基を表し、同じＳｉ原子に結合した２つのＲａ基は互いに同じであるかまたは互いに異なり；
Ｒ２、Ｒ３、およびＲ４の各々は独立に、フッ素、塩素、水素、Ｃ１−Ｃ１０直鎖アルキル基、Ｃ３−Ｃ１０分岐アルキル基、Ｃ１−Ｃ１０直鎖アルコキシ基、またはＣ３−Ｃ１０分岐アルコキシ基を表し、前記Ｃ１−Ｃ１０直鎖アルキル基、前記Ｃ３−Ｃ１０分岐アルキル基、前記Ｃ１−Ｃ１０直鎖アルコキシ基、もしくは前記Ｃ３−Ｃ１０分岐アルコキシ基は非置換である、または前記Ｃ１−Ｃ１０直鎖アルキル基、前記Ｃ３−Ｃ１０分岐アルキル基、前記Ｃ１−Ｃ１０直鎖アルコキシ基、もしくは前記Ｃ３−Ｃ１０分岐アルコキシ基の少なくとも１つの−ＣＨ２−が−Ｃ≡Ｃ−、−ＣＨ＝ＣＨ−、−ＣＦ２Ｏ−、−Ｏ−、−ＣＯＯ−、−ＯＣＯ−、もしくは−ＯＯＣ−で置換されている、および／または前記Ｃ１−Ｃ１０直鎖アルキル基、前記Ｃ３−Ｃ１０分岐アルキル基、前記Ｃ１−Ｃ１０直鎖アルコキシ基、もしくは前記Ｃ３−Ｃ１０分岐アルコキシ基の少なくとも１つの水素原子がハロゲン原子で置換されており；
2020143268.tif 000061
このうち、Ｙ１は、−ＯＨ、Ｃ１−Ｃ１５アルキル基、またはＣ２−Ｃ１５アルケニル基を表し、前記Ｃ１−Ｃ１５アルキル基または前記Ｃ２−Ｃ１５アルケニル基の少なくとも１つの水素原子が−ＯＨで置換されており；
Ｙ２は水素、ハロゲン、Ｃ１−Ｃ１５アルキル基、またはＣ２−Ｃ１５アルケニル基を表し、前記Ｃ１−Ｃ１５アルキル基もしくは前記Ｃ２−Ｃ１５アルケニル基は非置換である、または前記Ｃ１−Ｃ１５アルキル基もしくは前記Ｃ２−Ｃ１５アルケニル基の少なくとも１つの水素原子がハロゲン原子で置換されており；
Ｚ２は単結合、Ｃ１−Ｃ１５アルキレン基、Ｃ１−Ｃ１５アルキレンオキシ基、−Ｃ≡Ｃ−、−ＣＨ＝ＣＨ−、−ＣＦ２Ｏ−、−ＯＣＦ２−、−ＣＯＯ−、−ＯＣＯ−、−ＯＯＣ−、−ＣＦ２−ＣＦ２−、または−ＣＦ＝ＣＦ−を表し；
Ａ３は１，４−フェニレン基、１，４−シクロヘキシレン基、ベンゾフラン−２，５−ジイル基、またはインダン−２，５−ジイル基を表し、前記１，４−フェニレン基、前記１，４−シクロヘキシレン基、前記ベンゾフラン−２，５−ジイル基、もしくは前記インダン−２，５−ジイル基は非置換である、または前記１，４−フェニレン基、前記１，４−シクロヘキシレン基、前記ベンゾフラン−２，５−ジイル基、もしくは前記インダン−２，５−ジイル基の少なくとも１つの水素原子がハロゲン原子、−ＣＨ３、−ＣＨ２ＣＨ３、もしくは−ＣＮ基で置換されている、および／または前記１，４−フェニレン基、前記１，４−シクロヘキシレン基、前記ベンゾフラン−２，５−ジイル基、もしくは前記インダン−２，５−ジイル基の少なくとも１つの−ＣＨ２−が−Ｏ−、−Ｎ−もしくは−Ｓ−で置換されており、かつ前記−Ｏ−、−Ｎ−、および−Ｓ−は互いに直接結合せず；
ｎ３＋ｎ４＝３であり、ｎ４は２または３を表し、２つまたはそれ以上の前記Ｌ２基は互いに同じであるかまたは互いに異なり、かつ２つまたはそれ以上の前記Ｘ１基は互いに同じであるかまたは互いに異なり；
ｎ５＋ｎ６＝３であり、ｎ６は２または３を表し、２つまたはそれ以上の前記Ｌ２基は互いに同じであるかまたは互いに異なり、かつ２つまたはそれ以上の前記Ｘ２基は互いに同じであるかまたは互いに異なり；
ｎ７は０、１、または２を表し、ｎ７が２を表すとき、２つの前記Ｋ３基は互いに同じであるかまたは互いに異なり；
ｎ８は１または２を表し、ｎ８が２を表すとき、２つの前記Ｚ２基は互いに同じであるかまたは互いに異なり、２つの前記Ａ３基は互いに同じであるかまたは互いに異なり、かつ２つの前記Ｋ３基は互いに同じであるかまたは互いに異なり；
ｎ８が１を表すとき、ｎ７は２を表し；
ｎ８が２を表すとき、前記Ｋ２基に直接結合している前記Ａ３基中のｎ７は２を表し、かつ前記Ｚ２基に直接結合している前記Ａ３基中のｎ７は０、１、または２を表し；
Ｋ２は式（Ｉｄ）、式（Ｉｅ）、または式（Ｉｆ）で示される構造を表し：
【化３】
2020143268.tif 000062
Ｋ３は式（Ｉｇ）または式（Ｉｈ）で示される構造を表し：
【化４】
2020143268.tif 000063
式（Ｉｄ）、式（Ｉｅ）、式（Ｉｆ）、式（Ｉｇ）、および式（Ｉｈ）中、  
Ｌ１、Ｌ２、Ｌ３、Ｌ４、Ｌ５、Ｌ６、およびＬ７の各々は独立に、単結合、Ｃ１−Ｃ１５直鎖アルキレン基、Ｃ３−Ｃ１５分岐アルキレン基、Ｃ１−Ｃ１５直鎖アルキレンオキシ基、またはＣ３−Ｃ１５分岐アルキレンオキシ基を表し、前記Ｃ１−Ｃ１５直鎖アルキレン基、前記Ｃ３−Ｃ１５分岐アルキレン基、前記Ｃ１−Ｃ１５直鎖アルキレンオキシ基、もしくは前記Ｃ３−Ｃ１５分岐アルキレンオキシ基は非置換である、または前記Ｃ１−Ｃ１５直鎖アルキレン基、前記Ｃ３−Ｃ１５分岐アルキレン基、前記Ｃ１−Ｃ１５直鎖アルキレンオキシ基、もしくは前記Ｃ３−Ｃ１５分岐アルキレンオキシ基の少なくとも１つの−ＣＨ２−が−Ｃ≡Ｃ−、−ＣＨ＝ＣＨ−、−ＣＦ２Ｏ−、−ＳｉＲａ２−、−Ｏ−、−ＣＯＯ−、−ＯＣＯ−、もしくは−ＯＯＣ−で置換されている、および／または前記Ｃ１−Ｃ１５直鎖アルキレン基、前記Ｃ３−Ｃ１５分岐アルキレン基、前記Ｃ１−Ｃ１５直鎖アルキレンオキシ基、もしくは前記Ｃ３−Ｃ１５分岐アルキレンオキシ基の少なくとも１つの水素原子がハロゲン原子で置換されており、Ｒａ基はＣ１−Ｃ１０直鎖アルキル基またはＣ３−Ｃ１０分岐アルキル基を表し、同じＳｉ原子に結合している２つのＲａ基は互いに同じであるかまたは互いに異なり；
Ｒ２、Ｒ３、Ｒ４、Ｒ５およびＲ６の各々は独立に、フッ素、塩素、水素、Ｃ１−Ｃ１０直鎖アルキル基、Ｃ３−Ｃ１０分岐アルキル基、Ｃ１−Ｃ１０直鎖アルコキシ基、またはＣ３−Ｃ１０分岐アルコキシ基を表し、前記Ｃ１−Ｃ１０直鎖アルキル基、前記Ｃ３−Ｃ１０分岐アルキル基、前記Ｃ１−Ｃ１０直鎖アルコキシ基、もしくは前記Ｃ３−Ｃ１０分岐アルコキシ基は非置換である、または前記Ｃ１−Ｃ１０直鎖アルキル基、前記Ｃ３−Ｃ１０分岐アルキル基、前記Ｃ１−Ｃ１０直鎖アルコキシ基、もしくは前記Ｃ３−Ｃ１０分岐アルコキシ基の少なくとも１つの−ＣＨ２−が−Ｃ≡Ｃ−、−ＣＨ＝ＣＨ−、−ＣＦ２Ｏ−、−Ｏ−、−ＣＯＯ−、−ＯＣＯ−、もしくは−ＯＯＣ−で置換されている、および／または前記Ｃ１−Ｃ１０直鎖アルキル基、前記Ｃ３−Ｃ１０分岐アルキル基、前記Ｃ１−Ｃ１０直鎖アルコキシ基、もしくは前記Ｃ３−Ｃ１０分岐アルコキシ基の少なくとも１つの水素原子がハロゲン原子で置換されており；
2020143268.tif 000064
このうちＹ１は−ＯＨ、Ｃ１−Ｃ１５アルキル基、またはＣ２−Ｃ１５アルケニル基を表し、前記Ｃ１−Ｃ１５アルキル基または前記Ｃ２−Ｃ１５アルケニル基の少なくとも１つの水素原子は−ＯＨで置換されており；
Ｙ２は水素、ハロゲン、Ｃ１−Ｃ１５アルキル基、またはＣ２−Ｃ１５アルケニル基を表し、前記Ｃ１−Ｃ１５アルキル基もしくは前記Ｃ２−Ｃ１５アルケニル基は非置換である、または前記Ｃ１−Ｃ１５アルキル基もしくは前記Ｃ２−Ｃ１５アルケニル基の少なくとも１つの水素原子がハロゲン原子で置換されており；
ｎ９＋ｎ１０＝３であり、ｎ１０は２または３を表し、２つまたはそれ以上の前記Ｌ７基は互いに同じであるかまたは互いに異なり、２つまたはそれ以上の前記Ｘ４基は互いに同じであるかまたは互いに異なり；
ｎ１２は１、２、または３を表し、ｎ１１＋ｎ１２＝３であり、ｎ１２が２または３を表すとき、２つまたはそれ以上の前記Ｌ２基は互いに同じであるかまたは互いに異なり、かつ２つまたはそれ以上の前記Ｘ５基は互いに同じであるかまたは互いに異なり；ｎ１１が２を表すとき、２つの前記Ｒ２基は互いに同じであるかまたは互いに異なり；  
ｎ１４は１、２、または３を表し、ｎ１３＋ｎ１４＝３であり、ｎ１４が２または３を表すとき、２つまたはそれ以上の前記Ｌ２基は互いに同じであるかまたは互いに異なり、かつ２つまたはそれ以上の前記Ｘ６基は互いに同じであるかまたは互いに異なり；ｎ１３が２を表すとき、２つの前記Ｒ４基は互いに同じであるかまたは互いに異なり；
2020143268.tif 000065
【請求項２】
前記添加剤分子が式（Ｉ）で表される構造を有する、請求項１に記載の添加剤。
【化６】
2020143268.tif 000066
（式（Ｉ）中、
Ｒ１はフッ素、塩素、水素、Ｃ１−Ｃ１５直鎖アルキル基、Ｃ３−Ｃ１５分岐アルキル基、Ｃ１−Ｃ１５直鎖アルコキシ基、またはＣ３−Ｃ１５分岐アルコキシ基を表し、前記Ｃ１−Ｃ１５直鎖アルキル基、前記Ｃ３−Ｃ１５分岐アルキル基、前記Ｃ１−Ｃ１５直鎖アルコキシ基、もしくは前記Ｃ３−Ｃ１５分岐アルコキシ基は非置換である、または前記Ｃ１−Ｃ１５直鎖アルキル基、前記Ｃ３−Ｃ１５分岐アルキル基、前記Ｃ１−Ｃ１５直鎖アルコキシ基、もしくは前記Ｃ３−Ｃ１５分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／または前記Ｃ１−Ｃ１５直鎖アルキル基、前記Ｃ３−Ｃ１５分岐アルキル基、前記Ｃ１−Ｃ１５直鎖アルコキシ基、もしくは前記Ｃ３−Ｃ１５分岐アルコキシ基の少なくとも１つの水素原子がハロゲン原子で置換されており；
Ａ１、Ａ２、Ｚ１、ｎ１、およびｎ２の定義はそれぞれ、請求項１で定義されたＡ１、Ａ２、Ｚ１、ｎ１、およびｎ２と同じであり；
Ｋ１は式（Ｉ’ａ）、式（Ｉ’ｂ）、または式（Ｉ’ｃ）で示される構造を表し：
【化１１】
2020143268.tif 000067
式（Ｉ’ａ）、  式（Ｉ’ｂ）、および式（Ｉ’ｃ）中、
Ｌ２、Ｌ３、ｎ３、ｎ４、ｎ５、およびｎ６の定義はそれぞれ、請求項１で定義されたＬ２、Ｌ３、ｎ３、ｎ４、ｎ５、およびｎ６の定義と同じであり；、
Ｒ２、Ｒ３およびＲ４の各々は独立に、フッ素、塩素、水素、Ｃ１−Ｃ８直鎖アルキル基、Ｃ３−Ｃ８分岐アルキル基、Ｃ１−Ｃ８直鎖アルコキシ基、またはＣ３−Ｃ８分岐アルコキシ基を表し、前記Ｃ１−Ｃ８直鎖アルキル基、前記Ｃ３−Ｃ８分岐アルキル基、前記Ｃ１−Ｃ８直鎖アルコキシ基、もしくは前記Ｃ３−Ｃ８分岐アルコキシ基は非置換である、または前記Ｃ１−Ｃ８直鎖アルキル基、前記Ｃ３−Ｃ８分岐アルキル基、前記Ｃ１−Ｃ８直鎖アルコキシ基、もしくは前記Ｃ３−Ｃ８分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／または前記Ｃ１−Ｃ８直鎖アルキル基、前記Ｃ３−Ｃ８分岐アルキル基、前記Ｃ１−Ｃ８直鎖アルコキシ基、もしくは前記Ｃ３−Ｃ８分岐アルコキシ基の少なくとも１つの水素原子がハロゲン原子で置換されており；
2020143268.tif 000068
このうちＹ１は−ＯＨ、Ｃ１−Ｃ８アルキル基またはＣ２−Ｃ８アルケニル基を表し、前記Ｃ１−Ｃ８アルキル基または前記Ｃ２−Ｃ８アルケニル基の少なくとも１つの水素原子が−ＯＨで置換されており；
Ｙ２は水素、ハロゲン、Ｃ１−Ｃ８アルキル基、またはＣ２−Ｃ８アルケニル基を表し、前記Ｃ１−Ｃ８アルキル基もしくは前記Ｃ２−Ｃ８アルケニル基は非置換である、または前記Ｃ１−Ｃ８アルキル基もしくは前記Ｃ２−Ｃ８アルケニル基の少なくとも１つの水素原子がハロゲン原子で置換されており；
Ｋ２は式（Ｉｄ）、式（Ｉｅ）、または式（Ｉｆ）で示される構造を表し：
【化１２】
2020143268.tif 000069
Ｋ３は式（Ｉｇ）または式（Ｉｈ）で示される構造を表し：
【化１３】
2020143268.tif 000070
式（Ｉｄ）、式（Ｉｅ）、式（Ｉｆ）、式（Ｉｇ）、および式（Ｉｈ）中、
Ｌ１、Ｌ２、Ｌ３、Ｌ４、Ｌ５、Ｌ６、Ｌ７、ｎ９、ｎ１０、ｎ１１、ｎ１２、ｎ１３、およびｎ１４の定義はそれぞれ、請求項１で定義されたＬ１、Ｌ２、Ｌ３、Ｌ４、Ｌ５、Ｌ６、Ｌ７、ｎ９、ｎ１０、ｎ１１、ｎ１２、ｎ１３、およびｎ１４の定義と同じであり；
Ｒ２、Ｒ３、Ｒ４、Ｒ５およびＲ６の各々は独立に、フッ素、塩素、水素、Ｃ１−Ｃ８直鎖アルキル基、Ｃ３−Ｃ８分岐アルキル基、Ｃ１−Ｃ８直鎖アルコキシ基、またはＣ３−Ｃ８分岐アルコキシ基を表し、前記Ｃ１−Ｃ８直鎖アルキル基、前記Ｃ３−Ｃ８分岐アルキル基、前記Ｃ１−Ｃ８直鎖アルコキシ基、もしくは前記Ｃ３−Ｃ８分岐アルコキシ基は非置換である、または前記Ｃ１−Ｃ８直鎖アルキル基、前記Ｃ３−Ｃ８分岐アルキル基、前記Ｃ１−Ｃ８直鎖アルコキシ基、もしくは前記Ｃ３−Ｃ８分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／または前記Ｃ１−Ｃ８直鎖アルキル基、前記Ｃ３−Ｃ８分岐アルキル基、前記Ｃ１−Ｃ８直鎖アルコキシ基、もしくは前記Ｃ３−Ｃ８分岐アルコキシ基の少なくとも１つの水素原子がハロゲン原子で置換されており；
2020143268.tif 000071
このうちＹ１は−ＯＨ、Ｃ１−Ｃ８アルキル基またはＣ２−Ｃ８アルケニル基を表し、前記Ｃ１−Ｃ８アルキル基または前記Ｃ２−Ｃ８アルケニル基の少なくとも１つの水素原子が−ＯＨで置換されており；
Ｙ２は水素、ハロゲン、Ｃ１−Ｃ８アルキル基、またはＣ２−Ｃ８アルケニル基を表し、前記Ｃ１−Ｃ８アルキル基もしくは前記Ｃ２−Ｃ８アルケニル基は非置換である、または前記Ｃ１−Ｃ８アルキル基もしくは前記Ｃ２−Ｃ８アルケニル基の少なくとも１つの水素原子がハロゲン原子で置換されており；
2020143268.tif 000072
【請求項３】
前記添加剤分子が第１の添加剤分子を含み、前記第１の添加剤分子が式（Ｉ）で表される構造を有する、請求項２に記載の添加剤。
【化１４】
2020143268.tif 000073
（式（Ｉ）中、
Ｒ１、Ａ１、Ａ２、Ｚ１、ｎ１、およびｎ２の定義はそれぞれ、請求項２で定義されたＲ１、Ａ１、Ａ２、Ｚ１、ｎ１、およびｎ２の定義と同じであり；
Ｋ１は式（Ｉ’ａ）、式（Ｉ’ｂ）、または式（Ｉ’ｃ）で示される構造を表し：
【化１５】
2020143268.tif 000074
式（Ｉ’ａ）、式（Ｉ’ｂ）、および式（Ｉ’ｃ）中、
Ｌ２、Ｌ３、Ｒ２、Ｒ３、Ｒ４、ｎ３、ｎ４、ｎ５、およびｎ６の定義はそれぞれ、請求項２で定義されたＬ２、Ｌ３、Ｒ２、Ｒ３、Ｒ４、ｎ３、ｎ４、ｎ５、およびｎ６の定義と同じであり；
2020143268.tif 000075
Ｙ１およびＹ２の定義はそれぞれ、請求項２で定義されたＹ１およびＹ２の定義と同じであり；
Ｋ２は式（Ｉｄ）、式（Ｉｅ）、または式（Ｉｆ）で示される構造を表し：
【化１６】
2020143268.tif 000076
Ｋ３は式（Ｉｇ）または式（Ｉｈ）で示される構造を表し：
【化１７】
2020143268.tif 000077
式（Ｉｄ）、式（Ｉｅ）、式（Ｉｆ）、式（Ｉｇ）、および式（Ｉｈ）中、
Ｌ１、Ｌ２、Ｌ３、Ｌ４、Ｌ５、Ｌ６、Ｌ７、Ｒ２、Ｒ３、Ｒ４、Ｒ５、Ｒ６、ｎ９、ｎ１０、ｎ１１、ｎ１２、ｎ１３、およびｎ１４の定義はそれぞれ、請求項２で定義されたＬ１、Ｌ２、Ｌ３、Ｌ４、Ｌ５、Ｌ６、Ｌ７、Ｒ２、Ｒ３、Ｒ４、Ｒ５、Ｒ６、ｎ９、ｎ１０、ｎ１１、ｎ１２、ｎ１３、およびｎ１４の定義と同じであり；
2020143268.tif 000078
【請求項４】
前記添加剤分子が第２の添加剤分子をさらに含み、前記第２の添加剤分子が式（Ｉ）で表される構造を有する、請求項３に記載の添加剤。
【化１８】
2020143268.tif 000079
（式（Ｉ）中、
Ｒ１、Ａ１、Ａ２、Ｚ１、ｎ１、およびｎ２の定義はそれぞれ、請求項２で定義されたＲ１、Ａ１、Ａ２、Ｚ１、ｎ１、およびｎ２の定義と同じであり；かつ
Ｋ１は式（Ｉ’ａ）、式（Ｉ’ｂ）、または式（Ｉ’ｃ）で示される構造を表し：
【化１９】
2020143268.tif 000080
式（Ｉ’ａ）、式（Ｉ’ｂ）、および式（Ｉ’ｃ）中、
Ｌ２、Ｌ３、Ｒ２、Ｒ３、Ｒ４、ｎ３、ｎ４、ｎ５、およびｎ６の定義はそれぞれ、請求項２で定義されたＬ２、Ｌ３、Ｒ２、Ｒ３、Ｒ４、ｎ３、ｎ４、ｎ５、およびｎ６の定義と同じであり；
2020143268.tif 000081
Ｙ１およびＹ２の定義はそれぞれ、請求項２で定義されたＹ１およびＹ２の定義と同じであり；
Ｋ２は式（Ｉｄ）、式（Ｉｅ）、または式（Ｉｆ）で示される構造を表し：
【化２０】
2020143268.tif 000082
Ｋ３は式（Ｉｇ）または式（Ｉｈ）で示される構造を表し：
【化２１】
2020143268.tif 000083
式（Ｉｄ）、式（Ｉｅ）、式（Ｉｆ）、式（Ｉｇ）、および式（Ｉｈ）中、
Ｌ１、Ｌ２、Ｌ３、Ｌ４、Ｌ５、Ｌ６、Ｌ７、Ｒ２、Ｒ３、Ｒ４、Ｒ５、Ｒ６、ｎ９、ｎ１０、ｎ１１、ｎ１２、ｎ１３、およびｎ１４の定義はそれぞれ、請求項２で定義されたＬ１、Ｌ２、Ｌ３、Ｌ４、Ｌ５、Ｌ６、Ｌ７、Ｒ２、Ｒ３、Ｒ４、Ｒ５、Ｒ６、ｎ９、ｎ１０、ｎ１１、ｎ１２、ｎ１３、およびｎ１４の定義と同じであり；
2020143268.tif 000084
【請求項５】
前記第１の添加剤分子の量を１重量部としたとき、前記第２の添加剤分子の量が０．１〜６０重量部である、請求項４に記載の添加剤。
【請求項６】
前記添加剤分子が第２の添加剤分子を含み、前記第２の添加剤分子が式（Ｉ）で表される構造を有する、請求項２に記載の添加剤。
【化１８】
2020143268.tif 000085
（式（Ｉ）中、,
Ｒ１、Ａ１、Ａ２、Ｚ１、ｎ１、およびｎ２の定義はそれぞれ、請求項２で定義されたＲ１、Ａ１、Ａ２、Ｚ１、ｎ１、およびｎ２の定義と同じであり；
Ｋ１は式（Ｉ’ａ）、式（Ｉ’ｂ）、または式（Ｉ’ｃ）で示される構造を表し：
【化１９】
2020143268.tif 000086
式（Ｉ’ａ）、式（Ｉ’ｂ）、および式（Ｉ’ｃ）中、
Ｌ２、Ｌ３、Ｒ２、Ｒ３、Ｒ４、ｎ３、ｎ４、ｎ５、およびｎ６の定義はそれぞれ、請求項２で定義されたＬ２、Ｌ３、Ｒ２、Ｒ３、Ｒ４、ｎ３、ｎ４、ｎ５、およびｎ６の定義と同じであり；
2020143268.tif 000087
Ｙ１およびＹ２の定義はそれぞれ、請求項２で定義されたＹ１およびＹ２の定義と同じであり；
Ｋ２は式（Ｉｄ）、式（Ｉｅ）、または式（Ｉｆ）で示される構造を表し：
【化２０】
2020143268.tif 000088
Ｋ３は式（Ｉｇ）または式（Ｉｈ）で示される構造を表し：
【化２１】
2020143268.tif 000089
式（Ｉｄ）、式（Ｉｅ）、式（Ｉｆ）、式（Ｉｇ）、および式（Ｉｈ）中、
Ｌ１、Ｌ２、Ｌ３、Ｌ４、Ｌ５、Ｌ６、Ｌ７、Ｒ２、Ｒ３、Ｒ４、Ｒ５、Ｒ６、ｎ９、ｎ１０、ｎ１１、ｎ１２、ｎ１３、およびｎ１４の定義はそれぞれ、請求項２で定義されたＬ１、Ｌ２、Ｌ３、Ｌ４、Ｌ５、Ｌ６、Ｌ７、Ｒ２、Ｒ３、Ｒ４、Ｒ５、Ｒ６、ｎ９、ｎ１０、ｎ１１、ｎ１２、ｎ１３、およびｎ１４の定義と同じであり；
2020143268.tif 000090
【請求項７】
第１の成分および第２の成分を含む液晶組成物であって、前記第１の成分が、少なくとも１つの請求項１に記載の添加剤を含み、前記第２の成分が、少なくとも１つの式（ＩＩ）で表される化合物を含む、液晶組成物。
【化２２】
2020143268.tif 000091
（式中、
Ｒ２１およびＲ２２の各々は独立に、水素、ハロゲン、Ｃ１−Ｃ１５アルキル基、またはＣ２−Ｃ１５アルケニル基を表し、前記Ｃ１−Ｃ１５アルキル基もしくは前記Ｃ２−Ｃ１５アルケニル基は非置換である、または前記Ｃ１−Ｃ１５アルキル基もしくは前記Ｃ２−Ｃ１５アルケニル基の少なくとも１つの水素原子がハロゲン原子で置換されている、および／または前記Ｃ１−Ｃ１５アルキル基もしくは前記Ｃ２−Ｃ１５アルケニル基の少なくとも１つの−ＣＨ２−が−Ｏ−で置換されており、かつ前記−Ｏ−は別の−Ｏ−と直接結合せず；
Ｂ１、Ｂ２、およびＢ３の各々は独立に、１，４−フェニレン基、１，４−シクロヘキシレン基、ベンゾフラン−２，５−ジイル基、１，３−ジオキサン−２，５−ジイル基、テトラヒドロピラン−２，５−ジイル基、二価ジオキサビシクロ［２．２．２］オクチレン基、二価トリオキサビシクロ［２．２．２］オクチレン基、テトラヒドロナフタレン−２，６−ジイル基、またはインダン−２，５−ジイル基を表し、前記１，４−フェニレン基、前記１，４−シクロヘキシレン基、前記１，３−ジオキサン−２，５−ジイル基、前記ベンゾフラン−２，５−ジイル基、前記テトラヒドロナフタレン−２，６−ジイル基、前記インダン−２，５−ジイル基、もしくは前記テトラヒドロピラン−２，５−ジイル基は非置換である、または前記１，４−フェニレン基、前記１，４−シクロヘキシレン基、前記１，３−ジオキサン−２，５−ジイル基、前記ベンゾフラン−２，５−ジイル基、前記テトラヒドロナフタレン−２，６−ジイル基、前記インダン−２，５−ジイル基、もしくは前記テトラヒドロピラン−２，５−ジイル基の少なくとも１つの水素原子がハロゲン原子もしくは−ＣＮ基で置換されている、および／または前記１，４−フェニレン基、前記１，４−シクロヘキシレン基、前記１，３−ジオキサン−２，５−ジイル基、前記ベンゾフラン−２，５−ジイル基、前記テトラヒドロナフタレン−２，６−ジイル基、前記インダン−２，５−ジイル基、もしくは前記テトラヒドロピラン−２，５−ジイル基の少なくとも１つの−ＣＨ２−が−Ｏ−、−Ｎ−もしくは−Ｓ−で置換されており、かつ前記−Ｏ−、−Ｎ−、および−Ｓ−は互いに直接結合せず；
Ｚ２１およびＺ２２の各々は独立に、単結合、Ｃ１−Ｃ４アルキレン基、Ｃ２−Ｃ４アルケニレン基、またはＣ２−Ｃ４アルキニレン基を表し、前記Ｃ１−Ｃ４アルキレン基、前記Ｃ２−Ｃ４アルケニレン基、もしくは前記Ｃ２−Ｃ４アルキニレン基は非置換である、または前記Ｃ１−Ｃ４アルキレン基、前記Ｃ２−Ｃ４アルケニレン基、もしくは前記Ｃ２−Ｃ４アルキニレン基の少なくとも１つの水素原子がハロゲン原子もしくは−ＣＮ基で置換されている、および／または前記Ｃ１−Ｃ４アルキレン基、前記Ｃ２−Ｃ４アルケニレン基、もしくは前記Ｃ２−Ｃ４アルキニレン基の少なくとも１つの−ＣＨ２−が−Ｏ−もしくは−Ｓ−で置換されており、かつ前記−Ｏ−は−Ｏ−または−Ｓ−と直接結合せず、−Ｓ−は−Ｓ−と直接結合せず；
ｎ２１は０、１、または２を表し、ｎ２１が２を表すとき、２つの前記Ｂ１基は互いに同じであるかまたは互いに異なる。）
【請求項８】
前記第２の成分が、少なくとも１つの式（ＩＩ−１）または式（ＩＩ−２）で表される化合物を含む、請求項７に記載の液晶組成物。
【化２３】
2020143268.tif 000092
（式中、
Ｒ２１、Ｒ２２、Ｂ１、Ｂ２、Ｚ２２、およびｎ２１の定義は、請求項７で定義されたＲ２１、Ｒ２２、Ｂ１、Ｂ２、Ｚ２２、およびｎ２１の定義とそれぞれ同じである。）
【請求項９】
前記第２の成分の総重量が１００重量部であるとき、前記第１の成分は０．０１〜１０重量部である、請求項７に記載の液晶組成物。
【請求項１０】
第３の成分をさらに含み、前記第３の成分が、少なくとも１つの式（ＩＩＩ）、式（ＩＶ）、または式（Ｖ）で表される化合物を含む、請求項７に記載の液晶組成物。
【化２４】
2020143268.tif 000093
（式中、
Ｋ２１、Ｋ２２、Ｋ２３、およびＫ２４の各々は独立に水素またはメチル基を表し；
Ｚ２３およびＺ２４の各々は独立に、単結合、Ｃ１−Ｃ１５直鎖アルキレン基、Ｃ３−Ｃ１５分岐アルキレン基、Ｃ２−Ｃ１５直鎖アルケニレン基、またはＣ３−Ｃ１５分岐アルケニレン基を表し、前記Ｃ１−Ｃ１５直鎖アルキレン基、前記Ｃ３−Ｃ１５分岐アルキレン基、前記Ｃ２−Ｃ１５直鎖アルケニレン基、もしくは前記Ｃ３−Ｃ１５分岐アルケニレン基は非置換である、または前記Ｃ１−Ｃ１５直鎖アルキレン基、前記Ｃ３−Ｃ１５分岐アルキレン基、前記Ｃ２−Ｃ１５直鎖アルケニレン基、もしくは前記Ｃ３−Ｃ１５分岐アルケニレン基の少なくとも１つの水素原子がハロゲン原子で置換されている、および／または前記Ｃ１−Ｃ１５直鎖アルキレン基、前記Ｃ３−Ｃ１５分岐アルキレン基、前記Ｃ２−Ｃ１５直鎖アルケニレン基、もしくは前記Ｃ３−Ｃ１５分岐アルケニレン基の少なくとも１つの−ＣＨ２−が−Ｏ−、−ＣＯ−、−ＣＯＯ−、もしくは−ＯＣＯ−で置換されており、かつ前記−Ｏ−、−ＣＯ−、−ＣＯＯ−、および−ＯＣＯ−は互いに直接結合せず；
Ｚ２５、Ｚ２６、Ｚ２７、およびＺ２８の各々は独立に、単結合、−Ｃ≡Ｃ−、Ｃ１−Ｃ１５直鎖アルキレン基、Ｃ３−Ｃ１５分岐アルキレン基、Ｃ２−Ｃ１５直鎖アルケニレン基、またはＣ３−Ｃ１５分岐アルケニレン基を表し、前記Ｃ１−Ｃ１５直鎖アルキレン基、前記Ｃ３−Ｃ１５分岐アルキレン基、前記Ｃ２−Ｃ１５直鎖アルケニレン基、もしくは前記Ｃ３−Ｃ１５分岐アルケニレン基は非置換である、または前記Ｃ１−Ｃ１５直鎖アルキレン基、前記Ｃ３−Ｃ１５分岐アルキレン基、前記Ｃ２−Ｃ１５直鎖アルケニレン基、もしくは前記Ｃ３−Ｃ１５分岐アルケニレン基の少なくとも１つの水素原子がハロゲン原子で置換されている、および／または前記Ｃ１−Ｃ１５直鎖アルキレン基、前記Ｃ３−Ｃ１５分岐アルキレン基、前記Ｃ２−Ｃ１５直鎖アルケニレン基、もしくは前記Ｃ３−Ｃ１５分岐アルケニレン基の少なくとも１つの−ＣＨ２−が−ＳｉＲｅ２−、−Ｓ−、−Ｏ−、−ＣＯ−、−ＣＯＯ−、−ＯＣＯ−、−ＣＯ−ＮＲｅ−、もしくは−ＮＲｅ−ＣＯ−で置換されており、かつ前記ＳｉＲｅ２−、−Ｓ−、−Ｏ−、−ＣＯ−、−ＣＯＯ−、−ＯＣＯ−、−ＣＯ−ＮＲｅ−、および−ＮＲｅ−ＣＯ−は互いに直接結合せず、このうちＲｅは水素、Ｃ１−Ｃ４直鎖アルキル基、またはＣ３−Ｃ４分岐アルキル基を表し、同じＳｉ原子に結合している２つの前記Ｒｅ基は互いに同じであるかまたは互いに異なり；
Ｂ４、Ｂ５、Ｂ６およびＢ７の各々は独立に、１，４−フェニレン基、１，４−シクロヘキシレン基、ベンゾフラン−２，５−ジイル基、１，３−ジオキサン−２，５−ジイル基、テトラヒドロピラン−２，５−ジイル基、二価ジオキサビシクロ［２．２．２］オクチレン基、二価トリオキサビシクロ［２．２．２］オクチレン基、テトラヒドロナフタレン−２，６−ジイル基、またはインダン−２，５−ジイル基を表し、前記１，４−フェニレン基、前記１，４−シクロヘキシレン基、前記ベンゾフラン−２，５−ジイル基、前記１，３−ジオキサン−２，５−ジイル基、テトラヒドロピラン−２，５−ジイル基、前記二価ジオキサビシクロ［２．２．２］オクチレン基、前記二価トリオキサビシクロ［２．２．２］オクチレン基、前記テトラヒドロナフタレン−２，６−ジイル基、もしくは前記インダン−２，５−ジイル基は非置換であるか、または少なくとも１つの置換基で置換されており、前記少なくとも１つの置換基は、フッ素、塩素、−ＣＮ基、Ｃ１−Ｃ１２直鎖アルキル基、Ｃ３−Ｃ１２分岐アルキル基、Ｃ２−Ｃ１２直鎖アルケニル基、Ｃ２−Ｃ１２直鎖アルキニル基、Ｃ４−Ｃ１２分岐アルケニル基、Ｃ２−Ｃ１２直鎖アルキニル基、またはＣ４−Ｃ１２分岐アルキニル基から選択され、前記Ｃ１−Ｃ１２直鎖アルキル基、前記Ｃ３−Ｃ１２分岐アルキル基、前記Ｃ２−Ｃ１２直鎖アルケニル基、前記Ｃ２−Ｃ１２直鎖アルキニル基、前記Ｃ４−Ｃ１２分岐アルケニル基、もしくは前記Ｃ４−Ｃ１２分岐アルキニル基は非置換である、または前記Ｃ１−Ｃ１２直鎖アルキル基、前記Ｃ３−Ｃ１２分岐アルキル基、前記Ｃ２−Ｃ１２直鎖アルケニル基、前記Ｃ２−Ｃ１２直鎖アルキニル基、前記Ｃ４−Ｃ１２分岐アルケニル基、もしくは前記Ｃ４−Ｃ１２分岐アルキニル基の少なくとも１つの水素原子がハロゲン原子で置換されている、および／または前記Ｃ１−Ｃ１２直鎖アルキル基、前記Ｃ３−Ｃ１２分岐アルキル基、前記Ｃ２−Ｃ１２直鎖アルケニル基、前記Ｃ２−Ｃ１２直鎖アルキニル基、前記Ｃ４−Ｃ１２分岐アルケニル基、もしくは前記Ｃ４−Ｃ１２分岐アルキニル基の少なくとも１つの−ＣＨ２−が−Ｏ−、−ＣＯ−、−ＣＯＯ−、もしくは−ＯＣＯ−で置換されており、かつ前記−Ｏ−、−ＣＯ−、−ＣＯＯ−、および−ＯＣＯ−は互いに直接結合せず；
Ｍ１は単結合、−ＣＨ２Ｏ−、−ＯＣＨ２−、−ＣＨ２ＣＨ２−、−ＣＨ＝ＣＨ−、−Ｃ≡Ｃ−、−ＣＨ２−、−Ｃ（ＣＨ３）２−、−Ｃ（ＣＦ３）２−、−ＳｉＨ２−、−Ｓｉ（ＣＨ３）２−、または−Ｓｉ（ＣＦ３）２−を表し；
Ｒ２３およびＲ２４の各々は独立に、Ｃ１−Ｃ３０直鎖アルキル基またはＣ３−Ｃ３０分岐アルキル基を表し、前記Ｃ１−Ｃ３０直鎖アルキル基もしくは前記Ｃ３−Ｃ３０分岐アルキル基は非置換である、または前記Ｃ１−Ｃ３０直鎖アルキル基もしくは前記Ｃ３−Ｃ３０分岐アルキル基の少なくとも１つの水素原子がハロゲン原子で置換されている、および／または前記Ｃ１−Ｃ３０直鎖アルキル基もしくは前記Ｃ３−Ｃ３０分岐アルキル基の少なくとも１つの−ＣＨ２−が−Ｓｉ−、−Ｏ−、−ＣＯ−、−ＣＯＯ−、もしくは−ＯＣＯ−で置換されており、かつ前記−Ｓｉ−、−Ｏ−、−ＣＯ−、−ＣＯＯ−、および−ＯＣＯ−は互いに直接結合せず；
ｎ２２およびｎ２３の各々は独立に０から３の整数を表し、ｎ２２が２またはそれ以上であるとき、２つまたはそれ以上の前記Ｂ４基は互いに同じであるかまたは互いに異なり、かつ２つまたはそれ以上の前記Ｍ１基は互いに同じであるかまたは互いに異なり；ｎ２３が２またはそれ以上であるとき、２つまたはそれ以上の前記Ｂ６基は互いに同じであるかまたは互いに異なり、かつ２つまたはそれ以上の前記Ｚ２７基は互いに同じであるかまたは互いに異なる。）
【請求項１１】
前記第２の成分の総重量が１００重量部であるとき、前記第３の成分は０．０１〜１０重量部である、請求項１０に記載の液晶組成物。
【請求項１２】
第１の基板と、
前記第１の基板に対向して配置された第２の基板と、
前記第１の基板と前記第２の基板との間に配置され、請求項１に記載の添加剤を含む液晶層と、
を含む液晶ディスプレイデバイス。
【発明の詳細な説明】
【技術分野】
【０００１】
関連出願の相互参照
本出願は、その全体が参照することにより本明細書に援用される２０１９年１月２５日に出願された台湾特許出願第１０８１０２９０２号の優先権を主張する。
【０００２】
本開示は、添加剤、該添加剤を用いた液晶組成物、および液晶ディスプレイデバイスに関する。
【背景技術】
【０００３】
液晶ディスプレイデバイスは多くの長所を有するため、パーソナルコンピューター、パーソナルデジタルアシスタント（ＰＤＡ）、携帯電話機、テレビなどの各種装置に広く用いられている。これら長所には軽量、低消費電力、および放射線を発しないことが含まれる。
【０００４】
液晶ディスプレイデバイスにおいて、液晶分子の配向はポリイミドフィルムにより達成され得る。従来の液晶配向層は一般に、ポリイミドを基板上に塗布してフィルムを形成してから、それを機械的にラビングして所望の液晶配向溝をポリイミドフィルムの表面に形成することによって製造される。しかし、配向フィルムをラビングした後、不均一な配向が生じる可能性がある、あるいは酷いブラシの跡がついてしまう可能性がある。結果として、液晶ディスプレイデバイスの製品収率が悪くなる。
【０００５】
また、配向層が無いと工程を簡略化することもできる。よって、製造メーカーは、配向層を備えない液晶ディスプレイデバイスを開発し始めている。かかる液晶ディスプレイデバイスの液晶組成物は極性化合物（polar compounds）を含み、極性化合物の機能によって液晶分子が垂直配向する。しかしながら、かかる極性化合物に垂直配向能および高電圧保持率を兼ね備えさせることは難しい。さらに、かかる極性化合物の配向能の安定性も改善が要される。
【発明の概要】
【発明が解決しようとする課題】
【０００６】
したがって、この技術分野においては、優れた垂直配向能、高い電圧保持率およびその配向能の高い安定性を有する液晶組成物が依然求められる。
【課題を解決するための手段】
【０００７】
本開示の１実施形態において、添加剤が提供される。該添加剤は、式（Ｉ）で表される構造を有する添加剤分子を含む:
【０００８】
【化１】
2020143268.tif 000003
【０００９】
式（Ｉ）中、
Ｒ１は、フッ素、塩素、水素、Ｃ１−Ｃ２０直鎖アルキル基、Ｃ３−Ｃ２０分岐アルキル基、Ｃ１−Ｃ２０直鎖アルコキシ基、またはＣ３−Ｃ２０分岐アルコキシ基を表し、Ｃ１−Ｃ２０直鎖アルキル基、Ｃ３−Ｃ２０分岐アルキル基、Ｃ１−Ｃ２０直鎖アルコキシ基、もしくはＣ３−Ｃ２０分岐アルコキシ基は非置換である、またはＣ１−Ｃ２０直鎖アルキル基、Ｃ３−Ｃ２０分岐アルキル基、Ｃ１−Ｃ２０直鎖アルコキシ基、もしくはＣ３−Ｃ２０分岐アルコキシ基の少なくとも１つの−ＣＨ２−が−Ｃ≡Ｃ−、−ＣＨ＝ＣＨ−、ＣＦ２Ｏ−、−Ｏ−、−ＣＯＯ−、−ＯＣＯ−、もしくは−ＯＯＣ−で置換されている、および／またはＣ１−Ｃ２０直鎖アルキル基、Ｃ３−Ｃ２０分岐アルキル基、Ｃ１−Ｃ２０直鎖アルコキシ基、もしくはＣ３−Ｃ２０分岐アルコキシ基の少なくとも１つの水素原子がハロゲン原子で置換されており；
Ａ１は、１，４−フェニレン基、１，４−シクロヘキシレン基、ベンゾフラン−２，５−ジイル基、１，３−ジオキサン−２，５−ジイル基、テトラヒドロピラン−２，５−ジイル基、二価ジオキサビシクロ［２．２．２］オクチレン基、二価トリオキサビシクロ［２．２．２］オクチレン基、テトラヒドロナフタレン−２，６−ジイル基、１，３−シクロペンチレン、１，３−シクロブチレン、またはインダン−２，５−ジイル基を表し、１，４−フェニレン基、１，４−シクロヘキシレン基、テトラヒドロナフタレン−２，６−ジイル基、１，３−シクロペンチレン、１，３−シクロブチレンもしくはインダン−２，５−ジイル基は非置換である、または１，４−フェニレン基、１，４−シクロヘキシレン基、テトラヒドロナフタレン−２，６−ジイル基、１，３−シクロペンチレン、１，３−シクロブチレン、もしくはインダン−２，５−ジイル基の少なくとも１つの水素原子がハロゲン原子、−ＣＨ３、−ＣＨ２ＣＨ３、もしくは−ＣＮ基で置換されている、および／または１，４−フェニレン基、１，４−シクロヘキシレン基、テトラヒドロナフタレン−２，６−ジイル基、１，３−シクロペンチレン、１，３−シクロブチレンもしくはインダン−２，５−ジイル基の少なくとも１つの−ＣＨ２−が−Ｏ−、−Ｎ−もしくは−Ｓ−で置換されており、かつ−Ｏ−、−Ｎ−、および−Ｓ−は互いに直接結合せず；
Ａ２は、１，４−フェニレン基、１，４−シクロヘキシレン基、ベンゾフラン−２，５−ジイル基、またはインダン−２，５−ジイル基を表し、１，４−フェニレン基、１，４−シクロヘキシレン基、ベンゾフラン−２，５−ジイル基、もしくはインダン−２，５−ジイル基は非置換である、または１，４−フェニレン基、１，４−シクロヘキシレン基、ベンゾフラン−２，５−ジイル基、もしくはインダン−２，５−ジイル基の少なくとも１つの水素原子がハロゲン原子、−ＣＨ３、−ＣＨ２ＣＨ３、もしくは−ＣＮ基で置換されている、および／または１，４−フェニレン基、１，４−シクロヘキシレン基、ベンゾフラン−２，５−ジイル基、もしくはインダン−２，５−ジイル基の少なくとも１つの−ＣＨ２−が−Ｏ−、−Ｎ−もしくは−Ｓ−で置換されており、かつ−Ｏ−、−Ｎ−、および−Ｓ−は互いに直接結合せず；
Ｚ１は単結合、Ｃ１−Ｃ１５アルキレン基、Ｃ１−Ｃ１５アルキレンオキシ基、−Ｃ≡Ｃ−、−ＣＨ＝ＣＨ−、−ＣＦ２Ｏ−、−ＯＣＦ２−、−ＣＯＯ−、−ＯＣＯ−、−ＯＯＣ−、−ＣＦ２−ＣＦ２−、または−ＣＦ＝ＣＦ−を表し；
ｎ１は１、２、または３を表し、ｎ１が２または３を表すとき、２つまたはそれ以上のＡ１基は互いに同じであるかまたは互いに異なり、かつ２つまたはそれ以上のＺ１基は互いに同じであるかまたは互いに異なり；
ｎ２は０または１を表し；かつ
Ｋ１は、式（Ｉａ）、式（Ｉｂ）、または式（Ｉｃ）で示される構造を表し：
【００１０】
【化２】
2020143268.tif 000004
【００１１】
式（Ｉａ）、式（Ｉｂ）、および式（Ｉｃ）中、
Ｌ１、Ｌ２、およびＬ３の各々は独立に、単結合、Ｃ１−Ｃ１５直鎖アルキレン基、Ｃ３−Ｃ１５分岐アルキレン基、Ｃ１−Ｃ１５直鎖アルキレンオキシ基、またはＣ３−Ｃ１５分岐アルキレンオキシ基を表し、Ｃ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基は非置換である、またはＣ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基の少なくとも１つの−ＣＨ２−が−Ｃ≡Ｃ−、  −ＣＨ＝ＣＨ−、  −ＣＦ２Ｏ−、  −ＳｉＲａ２−、  −Ｏ−、  −ＣＯＯ−、  −ＯＣＯ−、もしくは−ＯＯＣ−で置換されている、および／またはＣ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基の少なくとも１つの水素原子がハロゲン原子で置換されており、かつこのうちＲａはＣ１−Ｃ１０直鎖アルキル基またはＣ３−Ｃ１０分岐アルキル基を表し、同じＳｉ原子に結合した２つのＲａ基は互いに同じであるかまたは互いに異なり；
Ｒ２、Ｒ３、およびＲ４の各々は独立に、フッ素、塩素、水素、Ｃ１−Ｃ１０直鎖アルキル基、Ｃ３−Ｃ１０分岐アルキル基、Ｃ１−Ｃ１０直鎖アルコキシ基、またはＣ３−Ｃ１０分岐アルコキシ基を表し、Ｃ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基は非置換である、またはＣ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基の少なくとも１つの−ＣＨ２−が−Ｃ≡Ｃ−、−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基の少なくとも１つの水素原子がハロゲン原子で置換されており；
2020143268.tif 000005
Ｙ１は、−ＯＨ、Ｃ１−Ｃ１５アルキル基、またはＣ２−Ｃ１５アルケニル基を表し、Ｃ１−Ｃ１５アルキル基またはＣ２−Ｃ１５アルケニル基の少なくとも１つの水素原子が−ＯＨで置換されており；
Ｙ２は水素、ハロゲン、Ｃ１−Ｃ１５アルキル基、またはＣ２−Ｃ１５アルケニル基を表し、Ｃ１−Ｃ１５アルキル基もしくはＣ２−Ｃ１５アルケニル基は非置換である、またはＣ１−Ｃ１５アルキル基もしくはＣ２−Ｃ１５アルケニル基の少なくとも１つの水素原子がハロゲン原子で置換されており；
Ｚ２は単結合、Ｃ１−Ｃ１５アルキレン基、Ｃ１−Ｃ１５アルキレンオキシ基、−Ｃ≡Ｃ−、−ＣＨ＝ＣＨ−、−ＣＦ２Ｏ−、−ＯＣＦ２−、−ＣＯＯ−、−ＯＣＯ−、−ＯＯＣ−、−ＣＦ２−ＣＦ２−、または−ＣＦ＝ＣＦ−を表し；
Ａ３は１，４−フェニレン基、１，４−シクロヘキシレン基、ベンゾフラン−２，５−ジイル基、またはインダン−２，５−ジイル基を表し、１，４−フェニレン基、１，４−シクロヘキシレン基、ベンゾフラン−２，５−ジイル基、もしくはインダン−２，５−ジイル基は非置換である、または１，４−フェニレン基、１，４−シクロヘキシレン基、ベンゾフラン−２，５−ジイル基、もしくはインダン−２，５−ジイル基の少なくとも１つの水素原子がハロゲン原子、−ＣＨ３、−ＣＨ２ＣＨ３、もしくは−ＣＮ基で置換されている、および／または１，４−フェニレン基、１，４−シクロヘキシレン基、ベンゾフラン−２，５−ジイル基、もしくはインダン−２，５−ジイル基の少なくとも１つの−ＣＨ２−が−Ｏ−、−Ｎ−もしくは−Ｓ−で置換されており、かつ−Ｏ−、−Ｎ−、および−Ｓ−は互いに直接結合せず；
ｎ３＋ｎ４＝３であり、ｎ４は２または３を表し、２つまたはそれ以上のＬ２基は互いに同じであるかまたは互いに異なり、かつ２つまたはそれ以上のＸ１基は互いに同じであるかまたは互いに異なり；
ｎ５＋ｎ６＝３であり、ｎ６は２または３を表し、２つまたはそれ以上のＬ２基は互いに同じであるかまたは互いに異なり、かつ２つまたはそれ以上のＸ２基は互いに同じであるかまたは互いに異なり；
ｎ７は０、１、または２を表し、ｎ７が２を表すとき、２つのＫ３基は互いに同じであるかまたは互いに異なり；
ｎ８は１または２を表し、ｎ８が２を表すとき、２つのＺ２基は互いに同じであるかまたは互いに異なり、２つのＡ３基は互いに同じであるかまたは互いに異なり、かつ２つのＫ３基は互いに同じであるかまたは互いに異なり；
ｎ８が１を表すとき、ｎ７は２を表し；
ｎ８が２を表すとき、Ｋ２基に直接結合しているＡ３基中のｎ７は２を表し、かつＺ２基に直接結合しているＡ３基中のｎ７は０、１、または２を表し；
Ｋ２は式（Ｉｄ）、式（Ｉｅ）、または式（Ｉｆ）で示される構造を表し：
【００１２】
【化３】
2020143268.tif 000006
【００１３】
Ｋ３は式（Ｉｇ）または式（Ｉｈ）で示される構造を表し：
【００１４】
【化４】
2020143268.tif 000007
式（Ｉｄ）、式（Ｉｅ）、式（Ｉｆ）、式（Ｉｇ）、および式（Ｉｈ）中、  
Ｌ１、Ｌ２、Ｌ３、Ｌ４、Ｌ５、Ｌ６、およびＬ７の各々は独立に、単結合、Ｃ１−Ｃ１５直鎖アルキレン基、Ｃ３−Ｃ１５分岐アルキレン基、Ｃ１−Ｃ１５直鎖アルキレンオキシ基、またはＣ３−Ｃ１５分岐アルキレンオキシ基を表し、Ｃ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基は非置換である、またはＣ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基の少なくとも１つの−ＣＨ２−が−Ｃ≡Ｃ−、−ＣＨ＝ＣＨ−、−ＣＦ２Ｏ−、−ＳｉＲａ２−、−Ｏ−、−ＣＯＯ−、−ＯＣＯ−、または−ＯＯＣ−で置換されている、および／またはＣ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基の少なくとも１つの水素原子がハロゲン原子で置換されており、Ｒａ基はＣ１−Ｃ１０直鎖アルキル基またはＣ３−Ｃ１０分岐アルキル基を表し、同じＳｉ原子に結合している２つのＲａ基は互いに同じであるかまたは互いに異なり；
Ｒ２、Ｒ３、Ｒ４、Ｒ５およびＲ６の各々は独立に、フッ素、塩素、水素、Ｃ１−Ｃ１０直鎖アルキル基、Ｃ３−Ｃ１０分岐アルキル基、Ｃ１−Ｃ１０直鎖アルコキシ基、またはＣ３−Ｃ１０分岐アルコキシ基を表し、Ｃ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基は非置換である、またはＣ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基の少なくとも１つの−ＣＨ２−が−Ｃ≡Ｃ−、−ＣＨ＝ＣＨ−、−ＣＦ２Ｏ−、−Ｏ−、−ＣＯＯ−、−ＯＣＯ−、−ＯＯＣ−で置換されている、および／またはＣ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基の少なくとも１つの水素原子がハロゲン原子で置換されており；
2020143268.tif 000008
このうちＹ１は−ＯＨ、Ｃ１−Ｃ１５アルキル基、またはＣ２−Ｃ１５アルケニル基を表し、Ｃ１−Ｃ１５アルキル基またはＣ２−Ｃ１５アルケニル基の少なくとも１つの水素原子が−ＯＨで置換されており；
Ｙ２は水素、ハロゲン、Ｃ１−Ｃ１５アルキル基、またはＣ２−Ｃ１５アルケニル基を表し、Ｃ１−Ｃ１５アルキル基もしくはＣ２−Ｃ１５アルケニル基は非置換である、またはＣ１−Ｃ１５アルキル基またはＣ２−Ｃ１５アルケニル基の少なくとも１つの水素原子がハロゲン原子で置換されており；
ｎ９＋ｎ１０＝３であり、ｎ１０は２または３を表し、２つまたはそれ以上のＬ７基は互いに同じであるかまたは互いに異なり、かつ２つまたはそれ以上のＸ４基は互いに同じであるかまたは互いに異なり；
ｎ１２は１、２、または３を表し、ｎ１１＋ｎ１２＝３であり、ｎ１２が２または３を表すとき、２つまたはそれ以上のＬ２基は互いに同じであるかまたは互いに異なり、かつまたはそれ以上のＸ５基は互いに同じであるかまたは互いに異なり；ｎ１１が２を表すとき、２つのＲ２基は互いに同じであるかまたは互いに異なり；  
ｎ１４は１、２、または３を表し、ｎ１３＋ｎ１４＝３であり、ｎ１４が２または３を表すとき、２つまたはそれ以上のＬ２基は互いに同じであるかまたは互いに異なり、かつ２つまたはそれ以上のＸ６基は互いに同じであるかまたは互いに異なり；ｎ１３が２を表すとき、２つのＲ４基は互いに同じであるかまたは互いに異なり；
2020143268.tif 000009
【００１５】
本開示の別の実施形態では液晶組成物が提供される。液晶組成物は、第１の成分および第２の成分を含む。第１の成分は、少なくとも１つの上述した添加物を含み、第２の成分は、少なくとも１つの式（ＩＩ）で表される化合物を含む。
【００１６】
【化５】
2020143268.tif 000010
【００１７】
式中、
Ｒ２１およびＲ２２の各々は独立に水素、ハロゲン、Ｃ１−Ｃ１５アルキル基、またはＣ２−Ｃ１５アルケニル基を表し、Ｃ１−Ｃ１５アルキル基もしくはＣ２−Ｃ１５アルケニル基は非置換である、またはＣ１−Ｃ１５アルキル基またはＣ２−Ｃ１５アルケニル基の少なくとも１つの水素原子がハロゲン原子で置換されている、および／またはＣ１−Ｃ１５アルキル基もしくはＣ２−Ｃ１５アルケニル基の少なくとも１つの−ＣＨ２−が−Ｏ−で置換されており、−Ｏ−は別の−Ｏ−とは直接結合せず；
Ｂ１、Ｂ２、およびＢ３の各々は独立に、１，４−フェニレン基、１，４−シクロヘキシレン基、ベンゾフラン−２，５−ジイル基、１，３−ジオキサン−２，５−ジイル基、テトラヒドロピラン−２，５−ジイル基、二価ジオキサビシクロ［２．２．２］オクチレン基、二価トリオキサビシクロ［２．２．２］オクチレン基、テトラヒドロナフタレン−２，６−ジイル基、またはインダン−２，５−ジイル基を表し、１，４−フェニレン基、１，４−シクロヘキシレン基、１，３−ジオキサン−２，５−ジイル基、ベンゾフラン−２，５−ジイル基、テトラヒドロナフタレン−２，６−ジイル基、インダン−２，５−ジイル基もしくはテトラヒドロピラン−２，５−ジイル基は非置換である、または１，４−フェニレン基、１，４−シクロヘキシレン基、１，３−ジオキサン−２，５−ジイル基、ベンゾフラン−２，５−ジイル基、テトラヒドロナフタレン−２，６−ジイル基、インダン−２，５−ジイル基、もしくはテトラヒドロピラン−２，５−ジイル基の少なくとも１つの水素原子がハロゲン原子もしくは−ＣＮ基で置換されている、および／または１，４−フェニレン基、１，４−シクロヘキシレン基、１，３−ジオキサン−２，５−ジイル基、ベンゾフラン−２，５−ジイル基、テトラヒドロナフタレン−２，６−ジイル基、インダン−２，５−ジイル基、もしくはテトラヒドロピラン−２，５−ジイル基の少なくとも１つの−ＣＨ２−が−Ｏ−、−Ｎ−もしくは−Ｓ−で置換されており、かつ−Ｏ−、−Ｎ−、および−Ｓ−は互いに直接結合せず；
Ｚ２１およびＺ２２の各々は独立に、単結合、Ｃ１−Ｃ４アルキレン基、Ｃ２−Ｃ４アルケニレン基、またはＣ２−Ｃ４アルキニレン基を表し、Ｃ１−Ｃ４アルキレン基、Ｃ２−Ｃ４アルケニレン基、もしくはＣ２−Ｃ４アルキニレン基は非置換である、またはＣ１−Ｃ４アルキレン基、Ｃ２−Ｃ４アルケニレン基、もしくはＣ２−Ｃ４アルキニレン基の少なくとも１つの水素原子がハロゲン原子もしくは−ＣＮ基で置換されている、および／またはＣ１−Ｃ４アルキレン基、Ｃ２−Ｃ４アルケニレン基、もしくはＣ２−Ｃ４アルキニレン基の少なくとも１つの−ＣＨ２−が−Ｏ−もしくは−Ｓ−で置換されており、かつ−Ｏ−は−Ｏ−または−Ｓ−とは直接結合せず、−Ｓ−は−Ｓ−と直接結合せず；
ｎ２１は０、１、または２を表し、ｎ２１が２を表すとき、２つのＢ１基は互いに同じであるかまたは互いに異なる。
【００１８】
本開示の別の実施形態では液晶ディスプレイデバイスが提供される。液晶ディスプレイデバイスは、第１の基板と、第１の基板に対向して配置された第２の基板とを含む。液晶ディスプレイデバイスはまた、第１の基板と第２の基板との間に配置された液晶層も含む。液晶層は上述した添加剤を含む。
【発明の効果】
【００１９】
本開示の実施形態は、液晶組成物の垂直配向特性、電圧保持率、および配向能の安定性を大幅に向上させることができる添加剤、ならびに該添加剤を用いた液晶組成物および液晶ディスプレイデバイスを提供する。よって、液晶ディスプレイデバイスの性能および耐久性が高まり得る。
【図面の簡単な説明】
【００２０】
本開示の前述の内容およびその他の目的、特徴、ならびに利点をさらに簡略かつ明確にするため、添付の図面を参照にしながら以下の実施形態において詳細な説明を行う。業界の標準的な慣例に基づき、多くの特徴は縮尺に合わせて描かれていないという点が強調されなければならない。つまり、各種構成要素の寸法は、記載の明確さのために任意に増大または縮小され得る。
【図１】本開示のいくつかの実施形態による液晶ディスプレイデバイスを示す断面図である。
【発明を実施するための形態】
【００２１】
本明細書において、用語“約”または“およそ”は、所定の値または範囲の２０％、好ましくは１０％、より好ましくは５％の範囲内にあることを意味する。本明細書において、特に説明がなければ、所定の値または範囲は、“約”または“およそ”の意味を含み得る近似値を意味する。
【００２２】
本明細書において、同じ符号を用いる２つまたはそれ以上の官能基が１つの化学式中に含まれるとき、それら２つの基は互いに同じであるか、または互いに異なっていてよい。例えば、式（１）中、ｎ１が２であるとき、２つのＡ１基は互いに同じであるか、または互いに異なっていてよく、２つのＺ１基も互いに同じであるか、または互いに異なっていてよい。言い換えると、“２つのＡ１基およびＺ１基が独立に、互いに同じであるか、または互いに異なる”という記載には、以下全てのケースが含まれ得る：（１）２つのＡ１基が互いに同じであり、かつ２つのＺ１基が互いに同じである；（２）２つのＡ１基が互いに異なるが、２つのＺ１基は互いに同じである；（３）２つのＡ１基が互いに同じであるが、２つのＺ１基は互いに異なる；および（４）２つのＡ１基が互いに異なり、かつ２つのＺ１基が互いに異なる。
【００２３】
本明細書において、その官能基の、別の官能基に結合している原子を示すのに波線が用いられる。
2020143268.tif 000011
【００２４】
本開示のいくつかの実施形態において、添加剤が提供される。当該添加剤は、液晶組成物の垂直配向の程度、電圧保持率、および配向能の安定性を大幅に向上させることができる。本明細書において、用語“添加剤分子の垂直配向能”とは、添加剤が液晶組成物に添加されているときの液晶組成物における液晶分子の垂直配向の程度を意味する。より具体的には、液晶組成物に添加剤分子を加えることにより、従来の配向膜（例えばポリイミドフィルム）を用いることなく、大部分の液晶分子が良好に垂直配向できるようになる。さらに、添加剤を用いた液晶ディスプレイデバイスは、高い電圧保持率および優れた性能を備える。
【００２５】
いくつかの実施形態において、添加剤が提供される。該添加剤は、式（Ｉ）で表される構造を有する添加剤分子を含む：
【００２６】
【化６】
2020143268.tif 000012
【００２７】
式（Ｉ）中、
Ｒ１は、フッ素、塩素、水素、Ｃ１−Ｃ２０直鎖アルキル基、Ｃ３−Ｃ２０分岐アルキル基、Ｃ１−Ｃ２０直鎖アルコキシ基、またはＣ３−Ｃ２０分岐アルコキシ基を表し、Ｃ１−Ｃ２０直鎖アルキル基、Ｃ３−Ｃ２０分岐アルキル基、Ｃ１−Ｃ２０直鎖アルコキシ基、もしくはＣ３−Ｃ２０分岐アルコキシ基は非置換である、またはＣ１−Ｃ２０直鎖アルキル基、Ｃ３−Ｃ２０分岐アルキル基、Ｃ１−Ｃ２０直鎖アルコキシ基、もしくはＣ３−Ｃ２０分岐アルコキシ基の少なくとも１つの−ＣＨ２−が−Ｃ≡Ｃ−、−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ２０直鎖アルキル基、Ｃ３−Ｃ２０分岐アルキル基、Ｃ１−Ｃ２０直鎖アルコキシ基、もしくはＣ３−Ｃ２０分岐アルコキシ基の少なくとも１つの水素原子がハロゲン原子で置換おり；
Ａ１は、１，４−フェニレン基、１，４−シクロヘキシレン基、ベンゾフラン−２，５−ジイル基、１，３−ジオキサン−２，５−ジイル基、テトラヒドロピラン−２，５−ジイル基、二価ジオキサビシクロ［２．２．２］オクチレン基、二価トリオキサビシクロ［２．２．２］オクチレン基、テトラヒドロナフタレン−２，６−ジイル基、１，３−シクロペンチレン、１，３−シクロブチレン、またはインダン−２，５−ジイル基を表し、１，４−フェニレン基、１，４−シクロヘキシレン基、テトラヒドロナフタレン−２，６−ジイル基、１，３−シクロペンチレン、１，３−シクロブチレンもしくはインダン−２，５−ジイル基は非置換である、または１，４−フェニレン基、１，４−シクロヘキシレン基、テトラヒドロナフタレン−２，６−ジイル基、１，３−シクロペンチレン、１，３−シクロブチレン、もしくはインダン−２，５−ジイル基の少なくとも１つの水素原子がハロゲン原子、−ＣＨ３、−ＣＨ２ＣＨ３、もしくは−ＣＮ基で置換されている、および／または１，４−フェニレン基、１，４−シクロヘキシレン基、テトラヒドロナフタレン−２，６−ジイル基、１，３−シクロペンチレン、１，３−シクロブチレン、もしくはインダン−２，５−ジイル基の少なくとも１つの−ＣＨ２−が−Ｏ−、−Ｎ−もしくは−Ｓ−で置換されており、このうち−Ｏ−、−Ｎ−、および−Ｓ−は互いに直接結合せず；
Ａ２は、１，４−フェニレン基、１，４−シクロヘキシレン基、ベンゾフラン−２，５−ジイル基、またはインダン−２，５−ジイル基を表し、１，４−フェニレン基、１，４−シクロヘキシレン基、ベンゾフラン−２，５−ジイル基、もしくはインダン−２，５−ジイル基は非置換である、または１，４−フェニレン基、１，４−シクロヘキシレン基、ベンゾフラン−２，５−ジイル基、もしくはインダン−２，５−ジイル基の少なくとも１つの水素原子がハロゲン原子、−ＣＨ３、−ＣＨ２ＣＨ３、もしくは−ＣＮ基で置換されている、および／または１，４−フェニレン基、１，４−シクロヘキシレン基、ベンゾフラン−２，５−ジイル基、もしくはインダン−２，５−ジイル基の少なくとも１つの−ＣＨ２−が−Ｏ−、−Ｎ−もしくは−Ｓ−で置換されており、−Ｏ−、−Ｎ−、および−Ｓ−は互いに直接結合せず；
Ｚ１は単結合、Ｃ１−Ｃ１５アルキレン基、Ｃ１−Ｃ１５アルキレンオキシ基、−Ｃ≡Ｃ−、−ＣＨ＝ＣＨ−、−ＣＦ２Ｏ−、−ＯＣＦ２−、−ＣＯＯ−、−ＯＣＯ−、−ＯＯＣ−、−ＣＦ２−ＣＦ２−、または−ＣＦ＝ＣＦ−を表し；
ｎ１は１、２、または３を表し、ｎ１が２または３を表すとき、２つまたはそれ以上のＡ１基は互いに同じであるかまたは互いに異なり、かつ２つまたはそれ以上のＺ１基は互いに同じであるかまたは互いに異なり；
ｎ２は０または１を表し；
Ｋ１は式（Ｉａ）、式（Ｉｂ）、または式（Ｉｃ）で示される構造を表し：
【００２８】
【化７】
2020143268.tif 000013
【００２９】
式（Ｉａ）、式（Ｉｂ）、および式（Ｉｃ）中、
Ｌ１、Ｌ２、およびＬ３の各々は独立に、単結合、Ｃ１−Ｃ１５直鎖アルキレン基、Ｃ３−Ｃ１５分岐アルキレン基、Ｃ１−Ｃ１５直鎖アルキレンオキシ基、またはＣ３−Ｃ１５分岐アルキレンオキシ基を表し、Ｃ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基は非置換である、またはＣ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基の少なくとも１つの−ＣＨ２−が−Ｃ≡Ｃ−、−ＣＨ＝ＣＨ−、−ＣＦ２Ｏ−、−ＳｉＲａ２−、−Ｏ−、−ＣＯＯ−、−ＯＣＯ−、もしくは−ＯＯＣ−で置換されている、および／またはＣ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基の少なくとも１つの水素原子がハロゲン原子で置換されており、ＲａはＣ１−Ｃ１０直鎖アルキル基またはＣ３−Ｃ１０分岐アルキル基を表し、同じＳｉ原子に結合した２つのＲａ基は互いに同じであるかまたは互いに異なり；
Ｒ２、Ｒ３、およびＲ４の各々は独立に、フッ素、塩素、水素、Ｃ１−Ｃ１０直鎖アルキル基、Ｃ３−Ｃ１０分岐アルキル基、Ｃ１−Ｃ１０直鎖アルコキシ基、またはＣ３−Ｃ１０分岐アルコキシ基を表し、Ｃ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基は非置換である、またはＣ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基の少なくとも１つの−ＣＨ２−が−Ｃ≡Ｃ−、−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基の少なくとも１つの水素原子がハロゲン原子で置換されており；
2020143268.tif 000014
Ｙ１は、−ＯＨ、Ｃ１−Ｃ１５アルキル基、またはＣ２−Ｃ１５アルケニル基を表し、Ｃ１−Ｃ１５アルキル基またはＣ２−Ｃ１５アルケニル基の少なくとも１つの水素原子が−ＯＨで置換されており；
Ｙ２は水素、ハロゲン、Ｃ１−Ｃ１５アルキル基、またはＣ２−Ｃ１５アルケニル基を表し、Ｃ１−Ｃ１５アルキル基もしくはＣ２−Ｃ１５アルケニル基は非置換である、またはＣ１−Ｃ１５アルキル基もしくはＣ２−Ｃ１５アルケニル基の少なくとも１つの水素原子がハロゲン原子で置換されており；
Ｚ２は単結合、Ｃ１−Ｃ１５アルキレン基、Ｃ１−Ｃ１５アルキレンオキシ基、−Ｃ≡Ｃ−、−ＣＨ＝ＣＨ−、−ＣＦ２Ｏ−、−ＯＣＦ２−、−ＣＯＯ−、−ＯＣＯ−、−ＯＯＣ−、−ＣＦ２−ＣＦ２−、または−ＣＦ＝ＣＦ−を表し；
Ａ３は１，４−フェニレン基、１，４−シクロヘキシレン基、ベンゾフラン−２，５−ジイル基、またはインダン−２，５−ジイル基を表し、１，４−フェニレン基、１，４−シクロヘキシレン基、ベンゾフラン−２，５−ジイル基、もしくはインダン−２，５−ジイル基は非置換である、または１，４−フェニレン基、１，４−シクロヘキシレン基、ベンゾフラン−２，５−ジイル基、もしくはインダン−２，５−ジイル基の少なくとも１つの水素原子がハロゲン原子、−ＣＨ３、−ＣＨ２ＣＨ３、もしくは−ＣＮ基で置換されている、および／または１，４−フェニレン基、１，４−シクロヘキシレン基、ベンゾフラン−２，５−ジイル基、もしくはインダン−２，５−ジイル基の少なくとも１つの−ＣＨ２−が−Ｏ−、−Ｎ−もしくは−Ｓ−で置換されており、かつ−Ｏ−、−Ｎ−、および−Ｓ−は互いに直接結合せず；
ｎ３＋ｎ４＝３であり、ｎ４は２または３を表し、２つまたはそれ以上のＬ２基は互いに同じであるかまたは互いに異なり、２つまたはそれ以上のＸ１基は互いに同じであるかまたは互いに異なり；
ｎ５＋ｎ６＝３であり、ｎ６は２または３を表し、２つまたはそれ以上のＬ２基は互いに同じであるかまたは互いに異なり、かつ２つまたはそれ以上のＸ２基は互いに同じであるかまたは互いに異なり；
ｎ７は０、１、または２を表し、ｎ７が２を表すとき、２つのＫ３基は互いに同じであるかまたは互いに異なり；
ｎ８は１または２を表し、ｎ８が２を表すとき、２つのＺ２基は互いに同じであるかまたは互いに異なり、２つのＡ３基は互いに同じであるかまたは互いに異なり、かつ２つのＫ３基は互いに同じであるかまたは互いに異なり；
ｎ８が１を表すとき、ｎ７は２を表し；
ｎ８が２を表すとき、Ｋ２基に直接結合しているＡ３基中のｎ７は２を表し、かつＺ２基に直接結合しているＡ３基中のｎ７は０、１、または２を表し；  
Ｋ２は、式（Ｉｄ）、式（Ｉｅ）、または式（Ｉｆ）で示される構造を表し：
【００３０】
【化８】
2020143268.tif 000015
【００３１】
Ｋ３は式（Ｉｇ）または式（Ｉｈ）で示される構造を表し：
【００３２】
【化９】
2020143268.tif 000016
【００３３】
式（Ｉｄ）、式（Ｉｅ）、式（Ｉｆ）、式（Ｉｇ）、および式（Ｉｈ）中、  
Ｌ１、Ｌ２、Ｌ３、Ｌ４、Ｌ５、Ｌ６、およびＬ７の各々は独立に、単結合、Ｃ１−Ｃ１５直鎖アルキレン基、Ｃ３−Ｃ１５分岐アルキレン基、Ｃ１−Ｃ１５直鎖アルキレンオキシ基、またはＣ３−Ｃ１５分岐アルキレンオキシ基を表し、Ｃ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基は非置換である、またはＣ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基の少なくとも１つの−ＣＨ２−が−Ｃ≡Ｃ−、−ＣＨ＝ＣＨ−、−ＣＦ２Ｏ−、−ＳｉＲａ２−、−Ｏ−、−ＣＯＯ−、−ＯＣＯ−、または−ＯＯＣ−で置換されている、および／またはＣ１−Ｃ１５直鎖アルキレン基、Ｃ３−Ｃ１５分岐アルキレン基、Ｃ１−Ｃ１５直鎖アルキレンオキシ基、もしくはＣ３−Ｃ１５分岐アルキレンオキシ基の少なくとも１つの水素原子がハロゲン原子で置換されており、ＲａはＣ１−Ｃ１０直鎖アルキル基またはＣ３−Ｃ１０分岐アルキル基を表し、同じＳｉ原子に結合している２つのＲａ基は互いに同じであるかまたは互いに異なり；
Ｒ２、Ｒ３、Ｒ４、Ｒ５およびＲ６の各々は独立に、フッ素、塩素、水素、Ｃ１−Ｃ１０直鎖アルキル基、Ｃ３−Ｃ１０分岐アルキル基、Ｃ１−Ｃ１０直鎖アルコキシ基、またはＣ３−Ｃ１０分岐アルコキシ基を表し、Ｃ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基は非置換である、またはＣ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基の少なくとも１つの−ＣＨ２−が−Ｃ≡Ｃ−、−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ１０直鎖アルキル基、Ｃ３−Ｃ１０分岐アルキル基、Ｃ１−Ｃ１０直鎖アルコキシ基、もしくはＣ３−Ｃ１０分岐アルコキシ基の少なくとも１つの水素原子がハロゲン原子で置換されており；
2020143268.tif 000017
このうちＹ１は−ＯＨ、Ｃ１−Ｃ１５アルキル基、またはＣ２−Ｃ１５アルケニル基を表し、Ｃ１−Ｃ１５アルキル基またはＣ２−Ｃ１５アルケニル基の少なくとも１つの水素原子が−ＯＨで置換されており；
Ｙ２は水素、ハロゲン、Ｃ１−Ｃ１５アルキル基、またはＣ２−Ｃ１５アルケニル基を表し、Ｃ１−Ｃ１５アルキル基もしくはＣ２−Ｃ１５アルケニル基は非置換である、またはＣ１−Ｃ１５アルキル基もしくはＣ２−Ｃ１５アルケニル基の少なくとも１つの水素原子がハロゲン原子で置換されており；
ｎ９＋ｎ１０＝３であり、ｎ１０は２または３を表し、２つまたはそれ以上のＬ７基は互いに同じであるかまたは互いに異なり、かつ２つまたはそれ以上のＸ４基は互いに同じであるかまたは互いに異なり；
ｎ１２は１、２、または３を表し、ｎ１１＋ｎ１２＝３であり、ｎ１２が２または３を表すとき、２つまたはそれ以上のＬ２基は互いに同じであるかまたは互いに異なり、かつ２つまたはそれ以上のＸ５基は互いに同じであるかまたは互いに異なり；ｎ１１が２を表すとき、２つのＲ２基は互いに同じであるかまたは互いに異なり；  
ｎ１４は１、２、または３を表し、ｎ１３＋ｎ１４＝３であり、ｎ１４が２または３を表すとき、２つまたはそれ以上のＬ２基は互いに同じであるかまたは互いに異なり、かつ２つまたはそれ以上のＸ６基は互いに同じであるかまたは互いに異なり；ｎ１３が２を表すとき、２つのＲ４基は互いに同じであるかまたは互いに異なり；
2020143268.tif 000018
【００３４】
別の実施形態において、添加剤は、式（Ｉ）で表される構造を有する添加剤分子を含む:
【００３５】
【化１０】
2020143268.tif 000019
【００３６】
式（Ｉ）中、
Ｒ１はフッ素、塩素、水素、Ｃ１−Ｃ１５直鎖アルキル基、Ｃ３−Ｃ１５分岐アルキル基、Ｃ１−Ｃ１５直鎖アルコキシ基、またはＣ３−Ｃ１５分岐アルコキシ基を表し、Ｃ１−Ｃ１５直鎖アルキル基、Ｃ３−Ｃ１５分岐アルキル基、Ｃ１−Ｃ１５直鎖アルコキシ基、もしくはＣ３−Ｃ１５分岐アルコキシ基は非置換である、またはＣ１−Ｃ１５直鎖アルキル基、Ｃ３−Ｃ１５分岐アルキル基、Ｃ１−Ｃ１５直鎖アルコキシ基、もしくはＣ３−Ｃ１５分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ１５直鎖アルキル基、Ｃ３−Ｃ１５分岐アルキル基、Ｃ１−Ｃ１５直鎖アルコキシ基、もしくはＣ３−Ｃ１５分岐アルコキシ基の少なくとも１つの水素原子がハロゲン原子で置換されており；
Ａ１、Ａ２、Ｚ１、ｎ１、およびｎ２の定義はそれぞれ、先の段落で定義されたＡ１、Ａ２、Ｚ１、ｎ１、およびｎ２の定義と同じであり；
Ｋ１は式（Ｉ’ａ）、式（Ｉ’ｂ）、または式（Ｉ’ｃ）で示される構造を表し：
【００３７】
【化１１】
2020143268.tif 000020
【００３８】
式（Ｉ’ａ）、  式（Ｉ’ｂ）、および式（Ｉ’ｃ）中、
Ｌ２、Ｌ３、ｎ３、ｎ４、ｎ５、およびｎ６の定義はそれぞれ、先の段落で定義されたＬ２、Ｌ３、ｎ３、ｎ４、ｎ５、およびｎ６の定義と同じであり；、
Ｒ２、Ｒ３およびＲ４の各々は独立に、フッ素、塩素、水素、Ｃ１−Ｃ８直鎖アルキル基、Ｃ３−Ｃ８分岐アルキル基、Ｃ１−Ｃ８直鎖アルコキシ基、またはＣ３−Ｃ８分岐アルコキシ基を表し、Ｃ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基は非置換である、またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの水素原子がハロゲン原子で置換されており；
2020143268.tif 000021
このうちＹ１は−ＯＨ、Ｃ１−Ｃ８アルキル基、またはＣ２−Ｃ８アルケニル基を表し、Ｃ１−Ｃ８アルキル基またはＣ２−Ｃ８アルケニル基の少なくとも１つの水素原子が−ＯＨで置換されており；
Ｙ２は水素、ハロゲン、Ｃ１−Ｃ８アルキル基、またはＣ２−Ｃ８アルケニル基を表し、Ｃ１−Ｃ８アルキル基もしくはＣ２−Ｃ８アルケニル基は非置換である、またはＣ１−Ｃ８アルキル基もしくはＣ２−Ｃ８アルケニル基の少なくとも１つの水素原子がハロゲン原子で置換されており；
Ｋ２は、式（Ｉｄ）、式（Ｉｅ）、または式（Ｉｆ）で示される構造を表し：
【００３９】
【化１２】
2020143268.tif 000022
【００４０】
Ｋ３は、式（Ｉｇ）または式（Ｉｈ）で示される構造を表し：
【００４１】
【化１３】
2020143268.tif 000023
式（Ｉｄ）、式（Ｉｅ）、式（Ｉｆ）、式（Ｉｇ）、および式（Ｉｈ）中、
Ｌ１、Ｌ２、Ｌ３、Ｌ４、Ｌ５、Ｌ６、Ｌ７、ｎ９、ｎ１０、ｎ１１、ｎ１２、ｎ１３、およびｎ１４の定義はそれぞれ、先の段落で定義されたＬ１、Ｌ２、Ｌ３、Ｌ４、Ｌ５、Ｌ６、Ｌ７、ｎ９、ｎ１０、ｎ１１、ｎ１２、ｎ１３、およびｎ１４の定義と同じであり；
Ｒ２、Ｒ３、Ｒ４、Ｒ５およびＲ６の各々は独立に、フッ素、塩素、水素、Ｃ１−Ｃ８直鎖アルキル基、Ｃ３−Ｃ８分岐アルキル基、Ｃ１−Ｃ８直鎖アルコキシ基、またはＣ３−Ｃ８分岐アルコキシ基を表し、Ｃ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基は非置換である、またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの水素原子がハロゲン原子で置換されており；
2020143268.tif 000024
このうちＹ１は−ＯＨ、Ｃ１−Ｃ８アルキル基、またはＣ２−Ｃ８アルケニル基を表し、Ｃ１−Ｃ８アルキル基またはＣ２−Ｃ８アルケニル基の少なくとも１つの水素原子は−ＯＨで置換されており；
Ｙ２は水素、ハロゲン、Ｃ１−Ｃ８アルキル基、またはＣ２−Ｃ８アルケニル基を表し、Ｃ１−Ｃ８アルキル基もしくはＣ２−Ｃ８アルケニル基は非置換である、またはＣ１−Ｃ８アルキル基もしくはＣ２−Ｃ８アルケニル基の少なくとも１つの水素原子がハロゲン原子で置換されており；
2020143268.tif 000025
【００４２】
式（Ｉ）で表される構造は実質的に棒状構造（rod-shaped structure）である。この棒状構造は第１の軸方向および第２の軸方向を有する。第１の軸方向は棒状構造の長軸方向である、つまり、官能基Ｒ１と官能基Ｋ１とがつながる方向である。第２の軸方向は棒状構造の短軸方向である、つまり第１の軸方向に垂直な方向である。
【００４３】
式（Ｉ）中、官能基Ｘ１、Ｘ２、Ｘ３、Ｘ４、Ｘ５、およびＸ６のうちの少なくとも１つがアンカー基(anchoring group）を含んでいてよい。その結果、添加剤分子は基板（例えば図１に示される第１の基板１１０または第２の基板１２０）に固定され得る。アンカー基は、より高い極性を有する官能基であり得る。アンカー基は基板（例えばガラスまたはＩＴＯ）と結合または水素結合を生じることができるため、添加剤分子は基板に吸着（または固定）され得る。
2020143268.tif 000026
【００４４】
液晶分子が良好に垂直配向する状態を実現するために、第１の軸方向が基板の上面に垂直となるような方式で、添加剤分子を基板に固定することができる。いくつかの実施形態において、アンカー基は、式（Ｉ）で表される分子の右端に最も近いＸ１、Ｘ２、Ｘ３、Ｘ４、Ｘ５、およびＸ６のうちの１つであり、これにより第１の軸が基板の上面と垂直となる。
【００４５】
いくつかの実施形態において、添加剤分子の各々はアンカー基を１つだけ有する。よって、添加剤分子の各々は基板上で同じ配向方向を有する。換言すると、それぞれ異なる添加剤分子の第１の軸方向は互いに平行である。その結果、液晶分子は均一な状態で配向できるようになり、欠陥（例えば暗状態において生じる局部の輝点)が生じにくくなる。他の実施形態では、添加剤分子の各々は２つのアンカー基を有する。よって、基板への添加剤分子の固定に役立ち、容易に脱離しない。その結果、欠陥の発生が同じく低減され得る。加えて、添加剤分子の極性が過度に高くなって液晶組成物に溶解しなくなることを回避するため、１つの添加剤分子中のアンカー基の数は最大で３とする。
【００４６】
上記式（Ｉ）中、環状官能基（つまりＡ１およびＡ２）は脂肪族環または芳香族環であり得る。環状官能基は液晶分子の配向に貢献する。より具体的には、芳香族環状官能基はπ−πスタッキングを生じさせて、棒状液晶分子が特定の方向に配向するようにできる。脂肪族環状官能基は、立体障害により、特定の方向に棒状液晶分子を配向させることができる。いくつかの実施形態において、添加剤分子の第１の軸方向は基板の上面に垂直であり、かつ棒状液晶分子の長軸は添加剤分子の第１の軸方向に平行である。故に、棒状液晶分子の長軸は添加剤分子によって基板に垂直となり得る。換言すると、液晶分子の垂直配向が達成され得る。
【００４７】
一部の負イオン(例えば、フッ素イオン)は液晶組成物中に残り得る。ディスプレイの動作中に、それらイオンが残余電流を引き起こし、電圧保持率を低下させる可能性がある。より具体的には、負イオンの濃度が高いほど、電圧保持率が低くなってしまう。ケイ素原子は炭素原子よりも電子に欠けており（electron-poor）、よってケイ素原子は液晶組成物中の負イオンを引き付ける（捉える）ことができる。その結果、液晶組成物中の負イオンの濃度が低下し得ると共に、液晶ディスプレイデバイスの電圧保持率が高まり得る。換言すると、式（Ｉ）で表される分子において、ケイ素原子は電圧保持率を高める機能を有する。さらに、負イオンを引き付けるために、式（Ｉ）で表される分子中のケイ素原子は酸素原子と直接結合しない。加えて、ケイ素原子はアルキル基と結合するため、液晶組成物中の式（Ｉ）で表される分子の溶解度も改善され得る。 
【００４８】
いくつかの実施形態において、上記式（Ｉ）中、官能基Ｘ１、Ｘ２、Ｘ３、Ｘ４、Ｘ５、およびＸ６のうちの少なくとも１つは重合性基（polymerizable group）を含んでいてよい。重合性基は、照射または加熱により別の重合性基と重合反応することができ、それら２つの重合性基は互いに結合し得る。複数の添加剤分子が基板に固定されると、添加剤分子の重合性基は、隣接する添加剤分子の重合性基と重合反応する。このようにして、基板に垂直であると共に互いに平行に配列した複数の添加剤分子がネットワーク構造を形成し得る。このネットワーク構造は、添加剤分子の傾きを防ぐことができる。結果として、液晶分子の垂直配向の程度がより一層改善され、かつ配向能の安定性が改善される。重合性基にはアクリル基、メタクリル基、またはその誘導体が含まれ得る。いくつかの実施形態において、官能基Ｘ１、Ｘ２、Ｘ３、Ｘ４、Ｘ５、およびＸ６のうちの少なくとも１つは、次の構造：
2020143268.tif 000027
を有する重合性基であり、このうち、Ｙ１は−ＯＨ、Ｃ１−Ｃ８アルキル基、またはＣ２−Ｃ８アルケニル基を表し、Ｃ１−Ｃ８アルキル基またはＣ２−Ｃ８アルケニル基の少なくとも１つの水素原子が−ＯＨで置換されており；かつＹ２は水素、ハロゲン、Ｃ１−Ｃ８アルキル基、またはＣ２−Ｃ８アルケニル基を表し、Ｃ１−Ｃ８アルキル基もしくはＣ２−Ｃ８アルケニル基は非置換である、またはＣ１−Ｃ８アルキル基もしくはＣ２−Ｃ８アルケニル基の少なくとも１つの水素原子がハロゲン原子で置換されている。
【００４９】
他の実施形態において、添加剤は第１の添加剤分子を含み、第１の添加剤分子は式（Ｉ）で表される構造を有する：
【００５０】
【化１４】
2020143268.tif 000028
【００５１】
式（Ｉ）中、
Ｒ１はフッ素、塩素、水素、Ｃ１−Ｃ１５直鎖アルキル基、Ｃ３−Ｃ１５分岐アルキル基、Ｃ１−Ｃ１５直鎖アルコキシ基、またはＣ３−Ｃ１５分岐アルコキシ基を表し、Ｃ１−Ｃ１５直鎖アルキル基、Ｃ３−Ｃ１５分岐アルキル基、Ｃ１−Ｃ１５直鎖アルコキシ基、もしくはＣ３−Ｃ１５分岐アルコキシ基は非置換である、またはＣ１−Ｃ１５直鎖アルキル基、Ｃ３−Ｃ１５分岐アルキル基、Ｃ１−Ｃ１５直鎖アルコキシ基、もしくはＣ３−Ｃ１５分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ１５直鎖アルキル基、Ｃ３−Ｃ１５分岐アルキル基、Ｃ１−Ｃ１５直鎖アルコキシ基、もしくはＣ３−Ｃ１５分岐アルコキシ基の少なくとも１つの水素原子がハロゲン原子で置換されており；
Ａ１、Ａ２、Ｚ１、ｎ１、およびｎ２の定義はそれぞれ、先の段落で定義されたＡ１、Ａ２、Ｚ１、ｎ１、およびｎ２の定義と同じであり；
Ｋ１は式（Ｉ’ａ）、式（Ｉ’ｂ）、または式（Ｉ’ｃ）で示される構造を表し：
【００５２】
【化１５】
2020143268.tif 000029
【００５３】
式（Ｉ’ａ）、式（Ｉ’ｂ）、および式（Ｉ’ｃ）中、
Ｌ２、Ｌ３、ｎ３、ｎ４、ｎ５、およびｎ６の定義はそれぞれ、先の段落で定義されたＬ２、Ｌ３、ｎ３、ｎ４、ｎ５、およびｎ６の定義と同じであり；
Ｒ２、Ｒ３、およびＲ４の各々は独立に、フッ素、塩素、水素、Ｃ１−Ｃ８直鎖アルキル基、Ｃ３−Ｃ８分岐アルキル基、Ｃ１−Ｃ８直鎖アルコキシ基、またはＣ３−Ｃ８分岐アルコキシ基を表し、Ｃ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基は非置換である、またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの水素原子がハロゲン原子で置換されており；
2020143268.tif 000030
このうちＹ１は−ＯＨ、Ｃ１−Ｃ８アルキル基、またはＣ２−Ｃ８アルケニル基を表し、Ｃ１−Ｃ８アルキル基またはＣ２−Ｃ８アルケニル基の少なくとも１つの水素原子が−ＯＨで置換されており；
Ｙ２は水素、ハロゲン、Ｃ１−Ｃ８アルキル基、またはＣ２−Ｃ８アルケニル基を表し、Ｃ１−Ｃ８アルキル基もしくはＣ２−Ｃ８アルケニル基は非置換である、またはＣ１−Ｃ８アルキル基もしくはＣ２−Ｃ８アルケニル基の少なくとも１つの水素原子がハロゲン原子で置換されており；
Ｋ２は式（Ｉｄ）、式（Ｉｅ）、または式（Ｉｆ）で示される構造を表し：
【００５４】
【化１６】
2020143268.tif 000031
【００５５】
Ｋ３は式（Ｉｇ）または式（Ｉｈ）で示される構造を表し：
【００５６】
【化１７】
2020143268.tif 000032
【００５７】
式（Ｉｄ）、式（Ｉｅ）、式（Ｉｆ）、式（Ｉｇ）、および式（Ｉｈ）中、
Ｌ１、Ｌ２、Ｌ３、Ｌ４、Ｌ５、Ｌ６、Ｌ７、ｎ９、ｎ１０、ｎ１１、ｎ１２、ｎ１３、およびｎ１４の定義はそれぞれ、先の段落で定義されたＬ１、Ｌ２、Ｌ３、Ｌ４、Ｌ５、Ｌ６、Ｌ７、ｎ９、ｎ１０、ｎ１１、ｎ１２、ｎ１３、およびｎ１４の定義と同じであり；
Ｒ２、Ｒ３、Ｒ４、Ｒ５およびＲ６の各々は独立に、フッ素、塩素、水素、Ｃ１−Ｃ８直鎖アルキル基、Ｃ３−Ｃ８分岐アルキル基、Ｃ１−Ｃ８直鎖アルコキシ基、またはＣ３−Ｃ８分岐アルコキシ基を表し、Ｃ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基は非置換である、またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの水素原子がハロゲン原子で置換されており；
2020143268.tif 000033
【００５８】
他の実施形態において、添加剤は第２の添加剤分子を含み、第２の添加剤分子は、式（Ｉ）で表される構造を有する:
【００５９】
【化１８】
2020143268.tif 000034
【００６０】
式（Ｉ）中、
Ｒ１はフッ素、塩素、水素、Ｃ１−Ｃ１５直鎖アルキル基、Ｃ３−Ｃ１５分岐アルキル基、Ｃ１−Ｃ１５直鎖アルコキシ基、またはＣ３−Ｃ１５分岐アルコキシ基を表し、Ｃ１−Ｃ１５直鎖アルキル基、Ｃ３−Ｃ１５分岐アルキル基、Ｃ１−Ｃ１５直鎖アルコキシ基、もしくはＣ３−Ｃ１５分岐アルコキシ基は非置換である、またはＣ１−Ｃ１５直鎖アルキル基、Ｃ３−Ｃ１５分岐アルキル基、Ｃ１−Ｃ１５直鎖アルコキシ基、もしくはＣ３−Ｃ１５分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ１５直鎖アルキル基、Ｃ３−Ｃ１５分岐アルキル基、Ｃ１−Ｃ１５直鎖アルコキシ基、もしくはＣ３−Ｃ１５分岐アルコキシ基の少なくとも１つの水素原子がハロゲン原子で置換されており；
Ａ１、Ａ２、Ｚ１、ｎ１、およびｎ２の定義はそれぞれ、先の段落で定義されたＡ１、Ａ２、Ｚ１、ｎ１、およびｎ２の定義と同じであり；
Ｋ１は式（Ｉ’ａ）、式（Ｉ’ｂ）、または式（Ｉ’ｃ）で示される構造を表し：
【００６１】
【化１９】
2020143268.tif 000035
【００６２】
式（Ｉ’ａ）、式（Ｉ’ｂ）、および式（Ｉ’ｃ）中、
Ｌ２、Ｌ３、ｎ３、ｎ４、ｎ５、およびｎ６の定義はそれぞれ、先の段落で定義されたＬ２、Ｌ３、ｎ３、ｎ４、ｎ５、およびｎ６の定義と同じであり；
Ｒ２、Ｒ３およびＲ４の各々は独立に、フッ素、塩素、水素、Ｃ１−Ｃ８直鎖アルキル基、Ｃ３−Ｃ８分岐アルキル基、Ｃ１−Ｃ８直鎖アルコキシ基、またはＣ３−Ｃ８分岐アルコキシ基を表し、Ｃ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基は非置換である、またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの水素原子がハロゲン原子で置換されており；
2020143268.tif 000036
このうちＹ１は−ＯＨ、Ｃ１−Ｃ８アルキル基、またはＣ２−Ｃ８アルケニル基を表し、Ｃ１−Ｃ８アルキル基またはＣ２−Ｃ８アルケニル基の少なくとも１つの水素原子が−ＯＨで置換されており；
Ｙ２は水素、ハロゲン、Ｃ１−Ｃ８アルキル基、またはＣ２−Ｃ８アルケニル基を表し、Ｃ１−Ｃ８アルキル基もしくはＣ２−Ｃ８アルケニル基は非置換である、またはＣ１−Ｃ８アルキル基もしくはＣ２−Ｃ８アルケニル基の少なくとも１つの水素原子がハロゲン原子で置換されており；
Ｋ２は式（Ｉｄ）、式（Ｉｅ）、または式（Ｉｆ）で示される構造を表し：
【００６３】
【化２０】
2020143268.tif 000037
【００６４】
Ｋ３は式（Ｉｇ）または式（Ｉｈ）で示される構造を表し：
【００６５】
【化２１】
2020143268.tif 000038
式（Ｉｄ）、式（Ｉｅ）、式（Ｉｆ）、式（Ｉｇ）、および式（Ｉｈ）中、
Ｌ１、Ｌ２、Ｌ３、Ｌ４、Ｌ５、Ｌ６、Ｌ７、ｎ９、ｎ１０、ｎ１１、ｎ１２、ｎ１３、およびｎ１４の定義はそれぞれ、先の段落で定義されたＬ１、Ｌ２、Ｌ３、Ｌ４、Ｌ５、Ｌ６、Ｌ７、ｎ９、ｎ１０、ｎ１１、ｎ１２、ｎ１３、およびｎ１４の定義と同じであり；
Ｒ２、Ｒ３、Ｒ４、Ｒ５およびＲ６の各々は独立に、フッ素、塩素、水素、Ｃ１−Ｃ８直鎖アルキル基、Ｃ３−Ｃ８分岐アルキル基、Ｃ１−Ｃ８直鎖アルコキシ基、またはＣ３−Ｃ８分岐アルコキシ基を表し、Ｃ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基は非置換である、またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの−ＣＨ２−が−ＣＨ＝ＣＨ−、−ＣＦ２Ｏ−、−Ｏ−、−ＣＯＯ−、−ＯＣＯ−、もしくは−ＯＯＣ−で置換されている、および／またはＣ１−Ｃ８直鎖アルキル基、Ｃ３−Ｃ８分岐アルキル基、Ｃ１−Ｃ８直鎖アルコキシ基、もしくはＣ３−Ｃ８分岐アルコキシ基の少なくとも１つの水素原子がハロゲン原子で置換されており；
2020143268.tif 000039
【００６６】
特定の例示的な第１の添加剤分子を以下の表１に示す。特定の例示的な第２の添加剤分子を以下の表２に示す。
【００６７】
【表１】
2020143268.tif 000040
【００６８】
【表２】
2020143268.tif 000041
【００６９】
表１を参照すると、第１の添加剤分子において、分子主鎖の末端における官能基は重合性基およびアンカー基を含んでいる。よって、第１の軸方向が基板の上面に垂直となるように、第１の添加剤分子が基板に吸着（または固定）され、これにより良好な垂直配向能を得ることができる。また、基板に垂直であると共に互いに平行に配列している複数の第１の添加剤分子は、上述したネットワーク構造を形成することができる。このネットワーク構造は、液晶分子の垂直配向の程度をより一層向上させ、かつ配向能の安定性を高めることができる。
【００７０】
表２を参照すると、第２の添加剤分子において、分子側鎖は少なくとも１つの重合性基を含んでいる。第２の添加剤分子は、隣接する第２の添加剤分子または第１の添加剤分子と共に上述したネットワーク構造を形成することができる。その結果、配向能の安定性が高まり得る。
【００７１】
いくつかの実施形態において、添加剤は第１の添加剤分子を含む。よって、この添加剤は、優れた垂直配向能および良好な配向能の安定性を備え得る。他の実施形態では、添加剤は第２の添加剤分子を含む。また他の実施形態では、添加剤は第１の添加剤分子および第２の添加剤分子を含む。かかる実施形態において、第１の添加剤分子は基板に垂直に固定されてよく、かつ第１の添加剤分子は隣接する第１の添加剤分子または第２の添加剤分子と結合して、上述したネットワーク構造を形成することができる。よって、この添加剤は、優れた垂直配向能および優れた配向能の安定性を備え得る。いくつかの実施形態において、添加剤は第１の添加剤分子および第２の添加剤分子を含み、第１の添加剤分子の量を１重量部としたとき、第２の添加剤分子の量は０．１〜６０重量部である。他の実施形態では、第１の添加剤分子の量を１重量部としたとき、第２の添加剤分子量は０．５〜５０重量部である。さらに他の実施形態では、第１の添加剤分子の量を１重量部としたとき、第２の添加剤分子量は１〜３０重量部である。
【００７２】
他の実施形態において、液晶組成物が提供される。液晶組成物は第１の成分および第２の成分を含む。第１の成分は、少なくとも１つの上述した添加剤を含み、第２の成分は、少なくとも１つの式（ＩＩ）で表される化合物を含む。
【００７３】
【化２２】
2020143268.tif 000042
【００７４】
式中、Ｒ２１およびＲ２２の各々は独立に、水素、ハロゲン、Ｃ１−Ｃ１５アルキル基、またはＣ２−Ｃ１５アルケニル基を表し、Ｃ１−Ｃ１５アルキル基もしくはＣ２−Ｃ１５アルケニル基は非置換である、またはＣ１−Ｃ１５アルキル基もしくはＣ２−Ｃ１５アルケニル基の少なくとも１つの水素原子がハロゲン原子で置換されている、および／またはＣ１−Ｃ１５アルキル基もしくはＣ２−Ｃ１５アルケニル基の少なくとも１つの−ＣＨ２−が−Ｏ−で置換されており、かつ−Ｏ−は別の−Ｏ−と直接結合せず；
Ｂ１、Ｂ２、およびＢ３の各々は独立に、１，４−フェニレン基、１，４−シクロヘキシレン基、ベンゾフラン−２，５−ジイル基、１，３−ジオキサン−２，５−ジイル基、テトラヒドロピラン−２，５−ジイル基、二価ジオキサビシクロ［２．２．２］オクチレン基、二価トリオキサビシクロ［２．２．２］オクチレン基、テトラヒドロナフタレン−２，６−ジイル基、またはインダン−２，５−ジイル基を表し、１，４−フェニレン基、１，４−シクロヘキシレン基、１，３−ジオキサン−２，５−ジイル基、ベンゾフラン−２，５−ジイル基、テトラヒドロナフタレン−２，６−ジイル基、インダン−２，５−ジイル基もしくはテトラヒドロピラン−２，５−ジイル基は非置換である、または１，４−フェニレン基、１，４−シクロヘキシレン基、１，３−ジオキサン−２，５−ジイル基、ベンゾフラン−２，５−ジイル基、テトラヒドロナフタレン−２，６−ジイル基、インダン−２，５−ジイル基もしくはテトラヒドロピラン−２，５−ジイル基の少なくとも１つの水素原子がハロゲン原子もしくは−ＣＮ基で置換されている、および／または１，４−フェニレン基、１，４−シクロヘキシレン基、１，３−ジオキサン−２，５−ジイル基、ベンゾフラン−２，５−ジイル基、テトラヒドロナフタレン−２，６−ジイル基、インダン−２，５−ジイル基もしくはテトラヒドロピラン−２，５−ジイル基の少なくとも１つの−ＣＨ２−が−Ｏ−、−Ｎ−もしくは−Ｓ−で置換されており、かつ−Ｏ−、−Ｎ−、および−Ｓ−は互いに直接結合せず；
Ｚ２１およびＺ２２の各々は独立に、単結合、Ｃ１−Ｃ４アルキレン基、Ｃ２−Ｃ４アルケニレン基、またはＣ２−Ｃ４アルキニレン基を表し、Ｃ１−Ｃ４アルキレン基、Ｃ２−Ｃ４アルケニレン基、もしくはＣ２−Ｃ４アルキニレン基は非置換である、またはＣ１−Ｃ４アルキレン基、Ｃ２−Ｃ４アルケニレン基、もしくはＣ２−Ｃ４アルキニレン基の少なくとも１つの水素原子がハロゲン原子もしくは−ＣＮ基で置換されている、および／またはＣ１−Ｃ４アルキレン基、Ｃ２−Ｃ４アルケニレン基、もしくはＣ２−Ｃ４アルキニレン基の少なくとも１つの−ＣＨ２−が−Ｏ−もしくは−Ｓ−で置換されており、−Ｏ−は−Ｏ−または−Ｓ−とは直接結合せず、かつ−Ｓ−は−Ｓ−と直接結合せず；
ｎ２１は０、１、または２を表し、ｎ２１が２を表すとき、２つのＢ１基は互いに同じであるかまたは互いに異なる。
【００７５】
いくつかの実施形態によれば、上述した第２の成分は、少なくとも１つの式（ＩＩ−１）または式（ＩＩ−２）で表される化合物を含む。
【００７６】
【化２３】
2020143268.tif 000043
【００７７】
Ｒ２１、Ｒ２２、Ｂ１、Ｂ２、Ｚ２２、およびｎ２１の定義はそれぞれ、先の段落で定義したＲ２１、Ｒ２２、Ｂ１、Ｂ２、Ｚ２２、およびｎ２１の定義と同じである。
【００７８】
式（ＩＩ−１）の化合物の環状基がフッ素原子を有さないため、液晶組成物の粘度は低下し得、電圧が印加されたときの液晶分子の応答速度が向上し得る。式（ＩＩ−２）の化合物は、少なくとも１つのフェニレン基を含み、かつこのフェニレン基の同じ側における２つの水素原子がフッ素原子で置換されている。式（ＩＩ−２）の化合物は、液晶組成物の誘電率異方性（△ε）を調整するのに用いることができる。
【００７９】
いくつかの実施形態によれば、上述の液晶組成物は第３の成分をさらに含み、第３の成分は、少なくとも１つの式（ＩＩＩ）、式（ＩＶ）、または式（Ｖ）で表される化合物を含む。
【００８０】
【化２４】
2020143268.tif 000044
【００８１】
式中、
Ｋ２１、Ｋ２２、Ｋ２３、およびＫ２４の各々は独立に水素またはメチル基を表し；
Ｚ２３およびＺ２４の各々は独立に、単結合、Ｃ１−Ｃ１５直鎖アルキレン基、Ｃ３−Ｃ１５分岐アルキレン基、Ｃ２−Ｃ１５直鎖アルケニレン基、またはＣ３−Ｃ１５分岐アルケニレン基を表し、Ｃ１−Ｃ１５直鎖アルキレン基、Ｃ３−Ｃ１５分岐アルキレン基、Ｃ２−Ｃ１５直鎖アルケニレン基、もしくはＣ３−Ｃ１５分岐アルケニレン基は非置換である、またはＣ１−Ｃ１５直鎖アルキレン基、Ｃ３−Ｃ１５分岐アルキレン基、Ｃ２−Ｃ１５直鎖アルケニレン基、もしくはＣ３−Ｃ１５分岐アルケニレン基の少なくとも１つの水素原子がハロゲン原子で置換されている、および／またはＣ１−Ｃ１５直鎖アルキレン基、Ｃ３−Ｃ１５分岐アルキレン基、Ｃ２−Ｃ１５直鎖アルケニレン基、もしくはＣ３−Ｃ１５分岐アルケニレン基の少なくとも１つの−ＣＨ２−が−Ｏ−、−ＣＯ−、−ＣＯＯ−、もしくは−ＯＣＯ−で置換されており、かつ−Ｏ−、−ＣＯ−、−ＣＯＯ−、および−ＯＣＯ−は互いに直接結合せず；
Ｚ２５、Ｚ２６、Ｚ２７、およびＺ２８の各々は独立に、単結合、−Ｃ≡Ｃ−、Ｃ１−Ｃ１５直鎖アルキレン基、Ｃ３−Ｃ１５分岐アルキレン基、Ｃ２−Ｃ１５直鎖アルケニレン基、またはＣ３−Ｃ１５分岐アルケニレン基を表し、Ｃ１−Ｃ１５直鎖アルキレン基、Ｃ３−Ｃ１５分岐アルキレン基、Ｃ２−Ｃ１５直鎖アルケニレン基、もしくはＣ３−Ｃ１５分岐アルケニレン基は非置換である、またはＣ１−Ｃ１５直鎖アルキレン基、Ｃ３−Ｃ１５分岐アルキレン基、Ｃ２−Ｃ１５直鎖アルケニレン基、もしくはＣ３−Ｃ１５分岐アルケニレン基の少なくとも１つの水素原子がハロゲン原子で置換されている、および／またはＣ１−Ｃ１５直鎖アルキレン基、Ｃ３−Ｃ１５分岐アルキレン基、Ｃ２−Ｃ１５直鎖アルケニレン基、もしくはＣ３−Ｃ１５分岐アルケニレン基の少なくとも１つ  −ＣＨ２−が−ＳｉＲｅ２−、−Ｓ−、−Ｏ−、−ＣＯ−、−ＣＯＯ−、−ＯＣＯ−、−ＣＯ−ＮＲｅ−、もしくは−ＮＲｅ−ＣＯ−で置換されており、かつＳｉＲｅ２−、−Ｓ−、−Ｏ−、−ＣＯ−、−ＣＯＯ−、−ＯＣＯ−、−ＣＯ−ＮＲｅ−、および−ＮＲｅ−ＣＯ−は互いに直接結合せず、Ｒｅは水素、Ｃ１−Ｃ４直鎖アルキル基、またはＣ３−Ｃ４分岐アルキル基を表し、同じＳｉ原子に結合している２つのＲｅ基は互いに同じであるかまたは互いに異なり；
Ｂ４、Ｂ５、Ｂ６およびＢ７の各々は独立に、１，４−フェニレン基、１，４−シクロヘキシレン基、ベンゾフラン−２，５−ジイル基、１，３−ジオキサン−２，５−ジイル基、テトラヒドロピラン−２，５−ジイル基、二価ジオキサビシクロ［２．２．２］オクチレン基、二価トリオキサビシクロ［２．２．２］オクチレン基、テトラヒドロナフタレン−２，６−ジイル基、またはインダン−２，５−ジイル基を表し、１，４−フェニレン基、１，４−シクロヘキシレン基、ベンゾフラン−２，５−ジイル基、１，３−ジオキサン−２，５−ジイル基、テトラヒドロピラン−２，５−ジイル基、二価ジオキサビシクロ［２．２．２］オクチレン基、二価トリオキサビシクロ［２．２．２］オクチレン基、テトラヒドロナフタレン−２，６−ジイル基、もしくはインダン−２，５−ジイル基は非置換であるか、または少なくとも１つの置換基で置換されており、少なくとも１つの置換基は、フッ素、塩素、−ＣＮ基、Ｃ１−Ｃ１２直鎖アルキル基、Ｃ３−Ｃ１２分岐アルキル基、Ｃ２−Ｃ１２直鎖アルケニル基、Ｃ２−Ｃ１２直鎖アルキニル基、Ｃ４−Ｃ１２分岐アルケニル基、またはＣ４−Ｃ１２分岐アルキニル基から選択され、Ｃ１−Ｃ１２直鎖アルキル基、Ｃ３−Ｃ１２分岐アルキル基、Ｃ２−Ｃ１２直鎖アルケニル基、Ｃ２−Ｃ１２直鎖アルキニル基、Ｃ４−Ｃ１２分岐アルケニル基、もしくはＣ４−Ｃ１２分岐アルキニル基は非置換である、またはＣ１−Ｃ１２直鎖アルキル基、Ｃ３−Ｃ１２分岐アルキル基、Ｃ２−Ｃ１２直鎖アルケニル基、Ｃ２−Ｃ１２直鎖アルキニル基、Ｃ４−Ｃ１２分岐アルケニル基、もしくはＣ４−Ｃ１２分岐アルキニル基の少なくとも１つの水素原子がハロゲン原子で置換されている、および／またはＣ１−Ｃ１２直鎖アルキル基、Ｃ３−Ｃ１２分岐アルキル基、Ｃ２−Ｃ１２直鎖アルケニル基、Ｃ２−Ｃ１２直鎖アルキニル基、Ｃ４−Ｃ１２分岐アルケニル基、もしくはＣ４−Ｃ１２分岐アルキニル基の少なくとも１つの−ＣＨ２−が−Ｏ−、−ＣＯ−、−ＣＯＯ−、もしくは−ＯＣＯ−で置換されており、かつ−Ｏ−、−ＣＯ−、−ＣＯＯ−、および−ＯＣＯ−は互いに直接結合せず；
Ｍ１は単結合、−ＣＨ２Ｏ−、−ＯＣＨ２−、−ＣＨ２ＣＨ２−、−ＣＨ＝ＣＨ−、−Ｃ≡Ｃ−、−ＣＨ２−、−Ｃ（ＣＨ３）２−、−Ｃ（ＣＦ３）２−、−ＳｉＨ２−、−Ｓｉ（ＣＨ３）２−、または−Ｓｉ（ＣＦ３）２−を表し；
Ｒ２３およびＲ２４の各々は独立に、Ｃ１−Ｃ３０直鎖アルキル基またはＣ３−Ｃ３０分岐アルキル基を表し、Ｃ１−Ｃ３０直鎖アルキル基もしくはＣ３−Ｃ３０分岐アルキル基は非置換である、またはＣ１−Ｃ３０直鎖アルキル基もしくはＣ３−Ｃ３０分岐アルキル基の少なくとも１つの水素原子がハロゲン原子で置換されている、および／またはＣ１−Ｃ３０直鎖アルキル基もしくはＣ３−Ｃ３０分岐アルキル基の少なくとも１つの−ＣＨ２−が−Ｓｉ−、−Ｏ−、−ＣＯ−、−ＣＯＯ−、もしくは−ＯＣＯ−で置換されており、かつ−Ｓｉ−、−Ｏ−、−ＣＯ−、−ＣＯＯ−、および−ＯＣＯ−は互いに直接結合せず；
ｎ２２およびｎ２３の各々は独立に０から３の整数を表し、ｎ２２が２またはそれ以上であるとき、２つまたはそれ以上のＢ４基は互いに同じであるかまたは互いに異なり、かつ２つまたはそれ以上のＭ１基は互いに同じであるかまたは互いに異なり；  ｎ２３が２またはそれ以上であるとき、２つまたはそれ以上のＢ６基は互いに同じであるかまたは互いに異なり、かつ２つまたはそれ以上のＺ２７基は互いに同じであるかまたは互いに異なる。
【００８２】
第３の成分の化合物は少なくとも１つの重合性基を含み、重合性基はアクリル基、メタクリル基、またはその誘導体を含み得る。より具体的には、式（ＩＶ）および式（Ｖ）で表される化合物の各々は、分子の一端に重合性基を有する。式（ＩＩＩ）で表される化合物の各々は、分子の両端に重合性基を有する。第３の成分の重合性基は、照射または加熱により、上述した式（Ｉ）で表される添加剤分子の別の重合性基と重合反応することができる。このようであると、上述したネットワークを形成する助けとなり、かつ液晶分子の垂直配向の程度がより一層向上し得る。
【００８３】
第１の成分の含有量が低すぎると、液晶組成物の垂直配向の程度および電圧保持率が有効に改善されない可能性がある。反対に、第１の成分の含有量が高すぎると、第１の成分が液晶組成物中によく溶解できず、沈殿する可能性がある。このような液晶組成物は使用できない。また、第１の成分が特定の含有量を超えると、第１の成分をさらに増やしたとしても、液晶組成物の垂直配向の程度はより一層の改善がされ得ない。また、第１の成分は、比較的高い極性を有する基(例えば、アンカー基)を備える。よって、第１の成分の含有量が高すぎると、液晶組成物の電圧保持率が低下する可能性がある。上述したように、液晶組成物の垂直配向の程度および電圧保持率のバランスをとるために、第１の成分の含有量を適切な範囲内に制御することができる。
【００８４】
いくつかの実施形態において、液晶組成物は第１の成分および第２の成分を含む。かかる実施形態において、第２の成分の総重量が１００重量部であるとき、第１の成分は０．０１〜１０重量部である。他の実施形態では、第２の成分の総重量が１００重量部であるとき、第１の成分は０．０５〜５重量部である。また他の実施形態では、第２の成分の総重量が１００重量部であるとき、第１の成分は０．１〜３重量部である。
【００８５】
いくつかの実施形態において、液晶組成物は第１の成分、第２の成分、および第３の成分を含む。かかる実施形態において、第２の成分の総重量が１００重量部であるとき、第１の成分は０．０１〜１０重量部であり、かつ第３の成分は０．０１〜１０重量部である。他の実施形態では、第２の成分の総重量が１００重量部であるとき、第１の成分は０．０４〜３．５重量部であり、かつ第３の成分は０．０４〜３．５重量部である。また他の実施形態では、第２の成分の総重量が１００重量部であるとき、第１の成分は０．０７〜２重量部であり、かつ第３の成分は０．０７〜２重量部である。
【００８６】
当業者には、液晶組成物が、上述した第１の成分、第２の成分および第３の成分以外に他の成分をさらに含み得ることが理解されるはずである。例えば、適した量の他の従来の液晶化合物または他の添加剤である。いくつかの実施形態において、上記他の添加剤には、例えばカイラルドーパント（chiral dopants）、ＵＶ安定剤、抗酸化剤、フリーラジカル消去剤、ナノ粒子などが含まれ得る。
【００８７】
本開示では、上述した液晶組成物を用いた液晶ディスプレイデバイスも提供される。図１は、本開示のいくつかの実施形態による液晶ディスプレイデバイス１００を示す断面図である。
【００８８】
図１を参照すると、液晶ディスプレイデバイス１００は、第１の基板１１０と、第１の基板１１０に対向して配置された第２の基板１２０とを含む。液晶ディスプレイデバイス１００はまた、第１の基板１１０と第２の基板１２０との間に配置された液晶層１３０も含む。第１の基板１１０および第２の基板１２０はそれぞれ従来の薄膜トランジスタ基板および従来のカラーフィルター基板である。記載を簡潔にするため、第１の基板１１０および第２の基板１２０の材料、構造および製造方法についてはここでは詳細に説明しない。
【００８９】
本開示の液晶ディスプレイデバイス１００の液晶層１３０は上述した液晶組成物を用い、液晶組成物は式（Ｉ）で表される添加剤を含む。上述したように、式（Ｉ）で表される添加剤は、液晶組成物の垂直配向の程度、電圧保持率、および配向能の安定性を大幅に向上させることができる。式（Ｉ）で表される添加剤を液晶組成物に加えることにより、従来の配向膜を用いることなく、液晶分子が良好に垂直配向できるようになる。また、本開示の添加剤を用いた液晶ディスプレイデバイス１００は、高い電圧保持率および優れた耐久性という長所を有する。本開示の液晶組成物は、すべてのタイプの液晶ディスプレイデバイスに適用可能である。  
【００９０】
本開示の前述の内容およびその他の目的、特徴、ならびに利点をより簡潔かつ明らかとするため、いくつかの実施例を挙げて本開示の添加剤および液晶組成物を説明する。実施例の液晶組成物に用いられる第２の成分および第３の成分の化合物に対応する化学構造および含有量が、以下の表３に示されている。実施例および参考例の添加剤分子は、表１、表２（上述に示される）、および以下の表４に示されている。
【００９１】
【表３】
2020143268.tif 000045
【００９２】
【表４】
2020143268.tif 000046
【００９３】
実施例および参考例の添加剤分子の合成方法を以下に記載する。
【００９４】
作製例１  添加剤分子Ｅｘｐ−Ａ１の作製
【００９５】
【化２５】
2020143268.tif 000047
【００９６】
化合物１（３５ｇ、８９．５ｍｍｏｌ）および無水テトラヒドロフラン（５５０ｍＬ）を１０００ｍＬの反応フラスコに入れ攪拌して溶解させた。次いで、ｎ−ブチルリチウム（２．５Ｍ、溶媒：テトラヒドロフラン；３９．４ｍＬ、９８．５ｍｍｏｌ）を−７８℃でその反応フラスコにゆっくり加え、反応を１時間進行させた。次に、ジメチルクロロシラン（１０．１６ｇ、１０７．４ｍｍｏｌ）を−７８℃でその反応フラスコに加え、室温（２０〜３０℃）で２時間反応を進行させた。反応が完了した後、希塩酸（１Ｎ、３０ｍＬ）を加えた。次いで、酢酸エチルおよび水を用いて抽出を行い、有機相を収集した。収集した有機相の溶媒を回転式濃縮装置を用いて除去した。次いで、カラムクロマトグラフィーを行って化合物２を得た。
【００９７】
化合物２（８．０ｇ、２１．６ｍｍｏｌ）、トルエン（６０ｍＬ）および白金含有触媒（Ｐｔ／Ｃ、Ｐｔ含有量：５ｗｔ％、０．８４ｇ）を２５０ｍＬの二口フラスコ中に入れ、窒素ガスを導入した。次いで、ジアリルマロン酸ジエチル（５．２ｇ、２５．６ｍｍｏｌ）を加え、８０℃に加熱して８時間反応を進行させた。反応が完了した後、ろ過により白金含有触媒を除去した。次いで、トルエンおよび水を用いて抽出を行い、有機相を収集した。収集した有機相の溶媒を回転式濃縮装置を用いて除去した。次いで、カラムクロマトグラフィーを行って化合物３を得た。
【００９８】
水素化リチウムアルミニウム（ＬＡＨ、２．６６ｇ、７０．１ｍｍｏｌ）および  無水テトラヒドロフラン（１６０ｍＬ）を５００ｍの反応フラスコ中に入れ、撹拌して溶解させた。次いで、化合物３（２０．０ｇ、３５．０ｍｍｏｌ）を０℃でその反応フラスコにゆっくり加え、１時間反応を進行させた。次に、室温（２０〜３０℃）で反応を６時間進行させた。反応が完了した後、水を加えた。次いで、酢酸エチルおよび水を用いて抽出を行い、有機相を収集した。収集した有機相の溶媒を回転式濃縮装置を用いて除去した。次いで、カラムクロマトグラフィーを行って化合物４を得た。
【００９９】
化合物４（２．０ｇ、４．１ｍｍｏｌ）、メタクリル酸（０．３５ｇ，４．１ｍｍｏｌ）、４−ジメチルアミノピリジン（ＤＭＡＰ、０．２５ｇ、２．０ｍｍｏｌ）、およびジクロロメタン（１００ｍＬ）を２５０ｍＬの反応フラスコに入れ、攪拌して溶解させた。次いで、その反応フラスコに０℃でＮ、Ｎ’−ジシクロヘキシルカルボジイミド（ＤＣＣ、１．０ｇ、４．９ｍｍｏｌ）を加え、室温（２０〜３０℃）で８時間反応を進行させた。反応が完了した後、水を加えた。次いで、ジクロロメタンおよび水を用いて抽出を行い、有機相を収集した。収集した有機相の溶媒を回転式濃縮装置を用いて除去した。次いで、カラムクロマトグラフィーを行って化合物５を得た。
【０１００】
化合物５（１．２ｇ、２．２ｍｍｏｌ）、アクリル酸（０．６２ｇ、８．７ｍｍｏｌ）、４−ジメチルアミノピリジン（０．１３ｇ、１．１ｍｍｏｌ）、およびジクロロメタン（６０ｍＬ）を２５０ｍＬの反応フラスコに入れ、攪拌して溶解させた。次いで、その反応フラスコに０℃でＮ、Ｎ’−ジシクロヘキシルカルボジイミド  （０．５４ｇ、２．６ｍｍｏｌ）を加え、室温（２０〜３０℃）で８時間反応を進行させた。反応が完了した後、水を加えた。次いで、ジクロロメタンおよび水を用いて抽出を行い、有機相を収集した。収集した有機相の溶媒を回転式濃縮装置を用いて除去した。次いで、カラムクロマトグラフィーを行って化合物６を得た。
【０１０１】
化合物６（０．６ｇ、１．０ｍｍｏｌ）、パラホルムアルデヒド（０．２４ｇ、  ７．９ｍｍｏｌ）、１、４−ジアザビシクロ［２．２．２］オクタン（０．４２ｇ、３．７ｍｍｏｌ）、水（７ｍＬ）、およびテトラヒドロフラン（２０ｍＬ）を１００ｍＬの反応フラスコに入れ、攪拌して溶解させた。次いで、７０℃で８時間反応を進行させた。反応が完了した後、水を加えた。次いで、酢酸エチルおよび水を用いて抽出を行い、有機相を収集した。収集した有機相の溶媒を回転式濃縮装置を用いて除去した。次いで、カラムクロマトグラフィーを行って、添加剤分子Ｅｘｐ−Ａ１を得た。
【０１０２】
添加剤分子Ｅｘｐ−Ａ１を核磁気共鳴スペクトル測定法により分析した。得られたスペクトル情報は次のとおりであった：１Ｈ  ＮＭＲ（ＣＤＣｌ３，４００ＭＨｚ）：δ０．２３（ｓ，６Ｈ），０．７３−０．７４（ｍ，２Ｈ），０．８６−１．４３（ｍ，２５Ｈ），１．７２−１．９２（ｍ，１２Ｈ），２．０５−２．１５（ｍ，１Ｈ），２．３０−２．５０（ｍ，２Ｈ），４．０９−４．１７（ｍ，４Ｈ），４．３１（ｄ，Ｊ＝５．６Ｈｚ，２Ｈ），５．５６（ｓ，１Ｈ），５．８３（ｓ，１Ｈ），６．０８（ｓ，１Ｈ），６．２３（ｓ，１Ｈ），７．１９（ｄ，Ｊ＝８．０Ｈｚ，２Ｈ），７．４０（ｄ，Ｊ＝８．０Ｈｚ，２Ｈ）  
【０１０３】
作製例２  添加剤分子Ｅｘｐ−Ｂ２の作製
【０１０４】
【化２６】
2020143268.tif 000048
【０１０５】
化合物４（５．０ｇ、１０．３ｍｍｏｌ）、アクリル酸（４．１ｇ，５６．５ｍｍｏｌ）、４−ジメチルアミノピリジン（１．２５ｇ、１０．３ｍｍｏｌ）、およびジクロロメタン（２００ｍＬ）を５００ｍＬの反応フラスコ中に入れ、攪拌して溶解させた。次いで、その反応フラスコ中に０℃でＮ，Ｎ’−ジシクロヘキシルカルボジイミド（５．１ｇ、２４．７ｍｍｏｌ）を加え、室温（２０〜３０℃）で２４時間反応を進行させた。反応が完了した後、水を加えた。次いで、ジクロロメタンおよび水を用いて抽出を行い、有機相を収集した。収集した有機相の溶媒を回転式濃縮装置を用いて除去した。次いで、カラムクロマトグラフィーを行って添加剤分子  Ｅｘｐ−Ｂ２を得た。
【０１０６】
添加剤分子Ｅｘｐ−Ｂ２を核磁気共鳴スペクトル測定法により分析した。得られたスペクトル情報は次のとおりであった：１Ｈ  ＮＭＲ（ＣＤＣｌ３，４００ＭＨｚ）：δ０．２３（ｓ，６Ｈ），０．７２−０．７４（ｍ，２Ｈ），０．８６−１．４４（ｍ，２６Ｈ），１．７２−１．９０（ｍ，８Ｈ），２．０２−２．１５（ｍ，１Ｈ），２．３５−２．４５（ｍ，１Ｈ），４．０８−４．１８（ｍ，４Ｈ），５．８２  （ｄｄ，Ｊ１＝１０．４Ｈｚ，Ｊ２＝１．６Ｈｚ，２Ｈ），６．１０（ｄｄ，Ｊ１＝１７．２Ｈｚ，Ｊ２＝１０．４Ｈｚ，２Ｈ），６．３８（ｄｄ，Ｊ１＝１７．２Ｈｚ，Ｊ２＝１．６Ｈｚ，２Ｈ），７．１９（ｄ，Ｊ＝８．０Ｈｚ，２Ｈ），７．４０（ｄ，Ｊ＝８．０Ｈｚ，２Ｈ）。
【０１０７】
作製例３  添加剤分子Ｅｘｐ−Ａ２の作製
【０１０８】
【化２７】
2020143268.tif 000049
【０１０９】
添加剤分子Ｅｘｐ−Ｂ２（１．５ｇ、２．５ｍｍｏｌ）、パラホルムアルデヒド（０．６８ｇ、２２．７ｍｍｏｌ）、１、４−ジアザビシクロ［２．２．２］オクタン（１．１ｇ、１０．０ｍｍｏｌ）、水（１５ｍＬ）、およびテトラヒドロフラン（３０ｍＬ）を１００ｍＬの反応フラスコに入れ攪拌して溶解させた。次いで、７０℃で８時間反応を進行させた。反応が完了した後、水を加えた。次いで、酢酸エチルおよび水を用いて抽出を行い、有機相を収集した。収集した有機相の溶媒を回転式濃縮装置を用いて除去した。次いで、カラムクロマトグラフィーを行って添加剤分子Ｅｘｐ−Ａ２を得た。
【０１１０】
添加剤分子Ｅｘｐ−Ａ２を核磁気共鳴スペクトル測定法により分析した。得られたスペクトル情報は次のとおりであった：１Ｈ  ＮＭＲ（ＣＤＣｌ３，４００ＭＨｚ）：δ０．２４（ｓ，６Ｈ），０．７２−１．４３（ｍ，３０Ｈ），１．７２−１．９２（ｍ，８Ｈ），２．０５−２．１７（ｍ，１Ｈ），２．２１−２．３２（ｍ，２Ｈ），２．３６−２．４８（ｍ，１Ｈ），４．１０−４．２２（ｍ，４Ｈ），４．３１  （ｄ，Ｊ＝５．６Ｈｚ，２Ｈ），５．８４（ｓ，２Ｈ），６．２３（ｓ，２Ｈ），７．１９（ｄ，Ｊ＝８．０Ｈｚ，２Ｈ），７．４０（ｄ，Ｊ＝８．０Ｈｚ，２Ｈ）。
【０１１１】
作製例４    添加剤分子Ｅｘｐ−Ｂ１の作製
【０１１２】
【化２８】
2020143268.tif 000050
【０１１３】
化合物４（３．０ｇ、６．２ｍｍｏｌ）、メタクリル酸（２．１ｇ、２４．７ｍｍｏｌ）、４−ジメチルアミノピリジン（０．７５ｇ、６．２ｍｍｏｌ）、およびジクロロメタン（６０ｍＬ）を２５０ｍＬの反応フラスコに入れ、攪拌して溶解させたい。次いで、その反応フラスコに０℃でＮ、Ｎ’−ジシクロヘキシルカルボジイミド（３．０ｇ、１４．７ｍｍｏｌ）を加え、室温（２０〜３０℃）で２４時間反応を進行させた。反応が完了した後、水を加えた。次いで、ジクロロメタンおよび水を用いて抽出を行い、有機相を収集した。収集した有機相の溶媒を回転式濃縮装置を用いて除去した。次いで、カラムクロマトグラフィーを行って添加剤分子Ｅｘｐ−Ｂ１を得た
【０１１４】
添加剤分子Ｅｘｐ−Ｂ１を核磁気共鳴スペクトル測定法により分析した。得られたスペクトル情報は次のとおりであった：１Ｈ  ＮＭＲ（ＣＤＣｌ３，４００ＭＨｚ）：δ０．２４（ｓ，６Ｈ），０．７３−０．７７（ｍ，２Ｈ），０．８９−１．４６（ｍ，２６Ｈ），１．７７−１．９５（ｍ，１４Ｈ），２．１１−２．１４（ｍ，１Ｈ），２．４１−２．４５（ｍ，１Ｈ），４．０９−４．１９（ｍ，４Ｈ），５．５７（ｓ，２Ｈ），６．１０（ｓ，２Ｈ），７．１９（ｄ，Ｊ＝８．０Ｈｚ，２Ｈ），７．４０（ｄ，Ｊ＝８．０Ｈｚ，２Ｈ）。
【０１１５】
作製例５  添加剤分子Ｅｘｐ−Ａ３の作製
【０１１６】
【化２９】
2020143268.tif 000051
【０１１７】
化合物１（２４．７ｇ、６３．２ｍｍｏｌ）および無水テトラヒドロフラン（４００ｍＬ）を１０００ｍＬの反応フラスコ中に入れ、攪拌して溶解させた。次いで、ｎ−ブチルリチウム（２．５Ｍ、溶媒：テトラヒドロフラン；２６．５ｍＬ、６６．２ｍｍｏｌ）をその反応フラスコに−７８℃でゆっくりと加え、１時間反応を進行させた。次に、トリクロロ（メチル）シラン（９．０ｇ、６０．２ｍｍｏｌ）を−７８℃でその反応フラスコに加え、室温（２０〜３０℃）で３時間反応を進行させた。次いで、アリルマグネシウムクロリド（濃度：２．０Ｍ、溶媒：テトラヒドロフラン；６３．２ｍＬ、１２６．４ｍｍｏｌ）を加え、その混合物を８時間加熱（１００℃）還流して反応を進行させた。反応が完了した後、水を加えた。次いで、酢酸エチルおよび水を用いて抽出を行い、有機相を収集した。収集した有機相の溶媒を回転式濃縮装置を用いて除去した。次いで、カラムクロマトグラフィーを行って化合物７を得た。
【０１１８】
化合物７（１７．０ｇ、３８．９ｍｍｏｌ）およびテトラヒドロフラン（５５０ｍＬ）を１０００ｍＬの反応フラスコに入れ、攪拌して溶解させた。次いで、ボラン−ジメチルスルフィド錯体（濃度：２．０Ｍ、溶媒：テトラヒドロフラン；４２．８ｍＬ、８５．６ｍｍｏｌ）を０℃でその反応フラスコに加え、３時間反応を進行させた。次いで、水酸化ナトリウム（４．２ｇ、１０５．１ｍｍｏｌ）を０℃で純水３４ｍＬに溶解し、０．５時間攪拌した。次いで、過酸化水素（３０％、５５ｍＬ）を０℃でその反応フラスコに加え、室温（２０〜３０℃）で５時間反応を進行させた。反応が完了した後、飽和炭酸カリウム水溶液を加えた。次いで、酢酸エチルおよび水を用いて抽出を行い、有機相を収集した。収集した有機相の溶媒を回転式濃縮装置を用いて除去した。次いで、カラムクロマトグラフィーを行って化合物８を得た。
【０１１９】
化合物８（６．０ｇ、１２．７ｍｍｏｌ）、アクリル酸（４．６ｇ、６３．５ｍｍｏｌ）、４−ジメチルアミノピリジン（１．５ｇ、１２．７ｍｍｏｌ）、およびテトラヒドロフラン（１２０ｍＬ）を５００ｍＬの反応フラスコに入れ、攪拌して溶解させた。次いで、Ｎ，Ｎ’−ジシクロヘキシルカルボジイミド（６．３ｇ、３０．５ｍｍｏｌ）をその反応フラスコに０℃で加え、室温（２０〜３０℃）で２４時間反応を進行させた。反応が完了した後、水を加えた。次いで、酢酸エチルおよび水を用いて抽出を行い、有機相を収集した。収集した有機相の溶媒を回転式濃縮装置を用いて除去した。次いで、カラムクロマトグラフィーを行って化合物９を得た。
【０１２０】
化合物９（３．０ｇ、５．２ｍｍｏｌ）、パラホルムアルデヒド（１．４ｇ、４６．５ｍｍｏｌ）、１，４−ジアザビシクロ［２．２．２］オクタン（２．３ｇ、２０．７ｍｍｏｌ）、水（２２ｍＬ）、およびテトラヒドロフラン（４５ｍＬ）を２５０ｍＬの反応フラスコに入れ、攪拌して溶解させた。次いで、７０℃で２４時間反応を進行させた。反応が完了した後、水を加えた。次いで、酢酸エチルおよび水を用いて抽出を行い、有機相を収集した。収集した有機相の溶媒を回転式濃縮装置を用いて除去した。次いで、カラムクロマトグラフィーを行って、添加剤分子Ｅｘｐ−Ａ３を得た。
【０１２１】
添加剤分子Ｅｘｐ−Ａ３を核磁気共鳴スペクトル測定法により分析した。得られたスペクトル情報は次のとおりであった：１Ｈ  ＮＭＲ（ＣＤＣｌ３，４００ＭＨｚ）：δ０．２９（ｓ，３Ｈ），０．８０−１．４６（ｍ，２６Ｈ），１．６８−１．９２（ｍ，１２Ｈ），２．３３−２．３６（ｍ，２Ｈ），２．４２−２．４５（ｍ，１Ｈ），４．１５（ｔ，Ｊ＝６．８Ｈｚ，４Ｈ），４．３４（ｄ，Ｊ＝６．４Ｈｚ，  ４Ｈ），５．８４（ｓ，２Ｈ），６．２６（ｓ，２Ｈ），７．２０（ｄ，Ｊ＝８．０Ｈｚ，２Ｈ），７．４０（ｄ，Ｊ＝８．０Ｈｚ，２Ｈ）。
【０１２２】
作製例６  添加剤分子Ｅｘｐ−Ｂ３の作製
【０１２３】
【化３０】
2020143268.tif 000052
【０１２４】
化合物８（３．０ｇ、６．３ｍｍｏｌ）、メタクリル酸（２．２ｇ、２５．４ｍｍｏｌ）、４−ジメチルアミノピリジン（０．７７ｇ、６．３ｍｍｏｌ）、およびテトラヒドロフラン（１００ｍＬ）を２５０ｍＬの反応フラスコに入れ、攪拌して溶解させた。次いで、Ｎ，Ｎ’−ジシクロヘキシルカルボジイミド（３．１ｇ，１５．２ｍｍｏｌ）を０℃でその反応フラスコに加え、室温（２０〜３０℃）で２４時間反応を進行させた。反応が完了した後、水を加えた。次いで、酢酸エチルおよび水を用いて抽出を行い、有機相を収集した。収集した有機相の溶媒を回転式濃縮装置を用いて除去した。次いで、カラムクロマトグラフィーを行って、添加剤分子Ｅｘｐ−Ｂ３を得た。
【０１２５】
添加剤分子Ｅｘｐ−Ｂ３を核磁気共鳴スペクトル測定法により分析した。得られたスペクトル情報は次のとおりであった：１Ｈ  ＮＭＲ（ＣＤＣｌ３，４００ＭＨｚ）：δ０．２９（ｓ，３Ｈ），０．８０−１．４６（ｍ，２６Ｈ），１．６６−１．９６（ｍ，１８Ｈ），２．４２−２．４６（ｍ，１Ｈ），４．１０（ｔ，Ｊ＝６．８  Ｈｚ，４Ｈ），５．５６（ｓ，２Ｈ），６．１０（ｓ，２Ｈ），７．２０（ｄ，Ｊ＝８．０Ｈｚ，２Ｈ），７．４０（ｄ，Ｊ＝８．０Ｈｚ，２Ｈ）。
【０１２６】
作製例７  添加剤分子Ｅｘｐ−Ａ４の作製
【０１２７】
【化３１】
2020143268.tif 000053
【０１２８】
化合物１（２４．２ｇ、６１．８ｍｍｏｌ）および無水テトラヒドロフラン（４００ｍＬ）を１０００ｍＬの反応フラスコに入れ、攪拌して溶解させた。次いで、ｎ−ブチルリチウム（２．５Ｍ、溶媒：テトラヒドロフラン；２５．９ｍＬ、６４．７ｍｍｏｌ）をその反応フラスコに−７８℃でゆっくり加え、反応を１時間進行させた。次に、テトラクロロシラン（１０．０ｇ、５８．９ｍｍｏｌ）をその反応フラスコに−７８℃で加え、室温（２０〜３０℃）で３時間反応を進行させた。次いで、アリルマグネシウムクロリド（濃度：２．０Ｍ、溶媒：テトラヒドロフラン；１００．０ｍＬ、２００．０ｍｍｏｌ）を加え、その混合物を８時間加熱（１００℃）還流して反応を進行させた。反応が完了した後、水を加えた。次いで、酢酸エチルおよび水を用いて抽出を行い、有機相を収集した。収集した有機相の溶媒を回転式濃縮装置を用いて除去した。次いで、カラムクロマトグラフィーを行って、化合物１０を得た。
【０１２９】
化合物１０（１４．０ｇ，３０．３ｍｍｏｌ）およびテトラヒドロフラン（４７０ｍＬ）を１０００ｍＬの反応フラスコに入れ、攪拌して溶解させた。次いで、ボラン−ジメチルスルフィド錯体（濃度：２．０Ｍ、溶媒：テトラヒドロフラン；  ５３．０ｍＬ、１０６．０ｍｍｏｌ）を０℃でその反応フラスコに加え、３時間反応を進行させた。次いで、水酸化ナトリウム（４．８ｇ、１２１．２ｍｍｏｌ）を０℃で純水４２ｍＬ中に溶解し、０．５時間攪拌した。次いで、過酸化水素（３０％、８０ｍＬ）を０℃でその反応フラスコに加え、室温（２０〜３０℃）で５時間反応を進行させた。反応が完了した後、飽和炭酸カリウム水溶液を加えた。次いで、酢酸エチルおよび水を用いて抽出を行い、有機相を収集した。収集した有機相の溶媒を回転式濃縮装置を用いて除去した。次いで、再結晶（酢酸エチル／ｎ−ヘキサン）により精製を行い、化合物１１を得た。
【０１３０】
化合物１１（８．０ｇ、１５．５ｍｍｏｌ）、アクリル酸（１１．２ｇ、１５５．０ｍｍｏｌ）、４−ジメチルアミノピリジン（２．８ｇ、２３．３ｍｍｏｌ）、およびテトラヒドロフラン（１９０ｍＬ）を５００ｍＬの反応フラスコに入れ、攪拌して溶解させた。次いで、Ｎ，Ｎ’−ジシクロヘキシルカルボジイミド（１１．５ｇ、５５．８ｍｍｏｌ）を０℃でその反応フラスコに加え、室温（２０〜３０℃）で２４時間反応を進行させた。反応が完了した後、水を加えた。次いで、酢酸エチルおよび水を用いて抽出を行い、有機相を収集した。収集した有機相の溶媒を回転式濃縮装置を用いて除去した。次いで、カラムクロマトグラフィーを行って化合物１２を得た。
【０１３１】
化合物１２（２．２ｇ、３．２ｍｍｏｌ）、パラホルムアルデヒド（０．９ｇ、３０．０ｍｍｏｌ）、１，４−ジアザビシクロ［２．２．２］オクタン（１．５ｇ、１３．０ｍｍｏｌ）、水（１５ｍＬ）、およびテトラヒドロフラン（４０ｍＬ）を２５０ｍＬの反応フラスコに入れ、攪拌して溶解させた。次いで、７０℃で４８時間反応を進行させた。反応が完了した後、水を加えた。次いで、酢酸エチルおよび水を用いて抽出を行い、有機相を収集した。収集した有機相の溶媒を回転式濃縮装置を用いて除去した。次いで、カラムクロマトグラフィーを行って添加剤分子Ｅｘｐ−Ａ４を得た。
【０１３２】
添加剤分子Ｅｘｐ−Ａ４を核磁気共鳴スペクトル測定法により分析した。得られたスペクトル情報は次のとおりであった：１Ｈ  ＮＭＲ（ＣＤＣｌ３，４００ＭＨｚ）：δ０．８１−１．４６（ｍ，２８Ｈ），１．６８−１．９５（ｍ，１４Ｈ），  ２．４４−２．４７（ｍ，４Ｈ），４．１６（ｔ，Ｊ＝６．８Ｈｚ，６Ｈ），４．３４（ｄ，Ｊ＝６．０Ｈｚ，６Ｈ），５．８５（ｓ，３Ｈ），６．２６（ｓ，３Ｈ），７．２１（ｄ，Ｊ＝８．０Ｈｚ，２Ｈ），７．３９（ｄ，Ｊ＝８．０Ｈｚ，２Ｈ）。
【０１３３】
作製例８  添加剤分子Ｅｘｐ−Ｂ４の作製
【０１３４】
【化３２】
2020143268.tif 000054
【０１３５】
化合物１３（３０ｇ、９１．３ｍｍｏｌ）、ジイソプロピルアミン（１．３ｇ、１２．８ｍｍｏｌ）、Ｎ−ブロモスクシンイミド（ＮＢＳ、３３．３ｇ、１８７．２ｍｍｏｌ）、およびジクロロメタン（４００ｍＬ）を１０００ｍＬの反応フラスコに入れ、攪拌して溶解させた。室温（２０〜３０℃）で６時間反応を進行させた。反応が完了した後、水を加えた。次いで、ジクロロメタンおよび水を用いて抽出を行い、有機相を収集した。収集した有機相の溶媒を回転式濃縮装置を用いて除去した。次いで、カラムクロマトグラフィーを行って化合物１４を得た。
【０１３６】
水素化ナトリウム（ＮａＨ、４．２ｇ、１７３ｍｍｏｌ）、ジメチルホルムアミド（ＤＭＦ、２００ｍＬ）、および化合物１４（２４．０ｇ、４９．４ｍｍｏｌ）を５００ｍＬの二口フラスコに入れ、３０分攪拌した。次いで、ヨードエタン（２３．１ｇ、１４８．１ｍｍｏｌ）を０℃で加え、１００℃で８時間反応を進行させた。反応が完了した後、水を加えた。次いで、酢酸エチルおよび水を用いて抽出を行い、有機相を収集した。収集した有機相の溶媒を回転式濃縮装置を用いて除去した。次いで、カラムクロマトグラフィーを行って化合物１５を得た。 
【０１３７】
化合物１５（８．０ｇ、１５．６ｍｍｏｌ）および無水テトラヒドロフラン（１００ｍＬ）を５００ｍＬの反応フラスコに入れ、攪拌して溶解させた。次いで、ｎ−ブチルリチウム（２．５Ｍ、溶媒：テトラヒドロフラン；２２．４ｍＬ、５６．０ｍｍｏｌ）を−７８℃でゆっくりとその反応フラスコに加え、１時間反応を進行させた。次に、ジメチルクロロシラン（５．３ｇ、５６．０ｍｍｏｌ）を−７８℃でその反応フラスコに加え、室温（２０〜３０℃）で２時間反応を進行させた。反応が完了した後、希塩酸（１Ｎ、６０ｍＬ）を加えた。次いで、酢酸エチルおよび水を用いて抽出を行い、有機相を収集した。収集した有機相の溶媒を回転式濃縮装置を用いて除去した。次いで、カラムクロマトグラフィーを行って化合物１６を得た。
【０１３８】
化合物１６（１．０ｇ、２．１ｍｍｏｌ）、トルエン（１５ｍＬ）および白金含有触媒（Ｐｔ／Ｃ、Ｐｔ含有量：５ｗｔ％、０．２ｇ）を１００ｍＬの二口フラスコ中に入れ、窒素ガスを導入した。次いで、メタクリル酸アリル（１．１ｇ、８．５  ｍｍｏｌ）を加え、１００℃に加熱し８時間反応を進行させた。反応が完了した後、ろ過により白金含有触媒を除去した。次いで、トルエンおよび水を用いて抽出を行い、有機相を収集した。収集した有機相の溶媒を回転式濃縮装置を用いて除去した。次いで、カラムクロマトグラフィーを行って、添加剤分子Ｅｘｐ−Ｂ４を得た。
【０１３９】
添加剤分子Ｅｘｐ−Ｂ４を核磁気共鳴スペクトル測定法により分析した。得られたスペクトル情報は次のとおりであった：１Ｈ  ＮＭＲ（ＣＤＣｌ３，４００ＭＨｚ）：δ０．３２（ｓ，１２Ｈ），０．８３−１．４５（ｍ，２９Ｈ），１．６５−１．９６（ｍ，１８Ｈ），２．３９−２．４５（ｍ，１Ｈ），３．７８（ｑ，Ｊ＝７．２Ｈｚ，２Ｈ），４．１２（ｔ，Ｊ＝６．８Ｈｚ，４Ｈ），５．５５（ｓ，２Ｈ），６．１１（ｓ，２Ｈ），７．２６（ｓ，２Ｈ）。
【０１４０】
作製例９  添加剤分子Ｅｘｐ−Ｃの作製
【０１４１】
【化３３】
2020143268.tif 000055
【０１４２】
化合物２（６．０ｇ、１６．２ｍｍｏｌ）、トルエン（５０ｍＬ）および白金含有触媒（Ｐｔ／Ｃ、Ｐｔ含有量：５ｗｔ％、０．６３ｇ）を２５０ｍＬの二口フラスコ中に入れ、窒素ガスを導入した。次いで、メタクリル酸アリル（３．１ｇ、２４．３ｍｍｏｌ）を加え、９０℃に加熱して８時間反応を進行させた。反応が完了した後、ろ過により白金含有触媒を除去した。次いで、トルエンおよび水を用いて抽出を行い、有機相を収集した。収集した有機相の溶媒を回転式濃縮装置を用いて除去した。次いで、カラムクロマトグラフィーを行って添加剤分子Ｅｘｐ−Ｃを得た。
【０１４３】
添加剤分子Ｅｘｐ−Ｃを核磁気共鳴スペクトル測定法により分析した。得られたスペクトル情報は次のとおりであった：１Ｈ  ＮＭＲ（ＣＤＣｌ３，４００ＭＨｚ）：δ０．２４（ｓ，６Ｈ），０．７４−０．７８（ｍ，２Ｈ），０．８９−１．５０（ｍ，２４Ｈ），１．６８−１．９５（ｍ，１１Ｈ），２．４２−２．４９（ｍ，１Ｈ），４．１１（ｔ，Ｊ＝８．０Ｈｚ，２Ｈ），５．５７（ｓ，１Ｈ），６．１０（ｓ，１Ｈ），７．１９（ｄ，Ｊ＝８．０Ｈｚ，２Ｈ），７．４０（ｄ，Ｊ＝８．０  Ｈｚ，２Ｈ）。
【０１４４】
作製例１０  添加剤分子Ｒｅｆの作製
【０１４５】
【化３４】
2020143268.tif 000056
【０１４６】
添加剤分子Ｒｅｆは、化合物１３出発物質として用い、化合物１５を合成するのに用いた手順にしたがって合成することができ、その合成ステップは上述のフロー図に示されるとおりである。
【０１４７】
以下の実施例および参考例において、すべての液晶組成物を、表３にしたがって式（ＩＩ）の分子１００重量部からなる母液を形成することにより作製してから、表３に示される式（ＩＩＩ）の分子０．３重量部を加えた。次いで、表１、２および４に示される添加剤分子を、表５に示される添加の量にしたがって上記液晶組成物にさらに加えた。例えば、実施例６の液晶組成物は、表３に示される式（ＩＩ）の分子からなる１００重量部の母液であり、０．３重量部の式（ＩＩＩ）の分子、０．２重量部の添加剤分子Ｅｘｐ−Ａ２、および０．５重量部の添加剤分子Ｅｘｐ−Ｂ２がさらに添加されている。また、表５に示される参考例および実施例１〜５の液晶組成物中に、表１、２および４に示される添加剤分子は１種のみ添加される。
【０１４８】
液晶ディスプレイデバイスの製造
【０１４９】
式（ＩＩ）の分子からなる母液１００重量部中に、表３に示される式（ＩＩＩ）の分子０．３重量部、ならびに表１、２および４に示される添加剤分子（添加の量は表５に示されている）を加え、その混合物を均一に混合し、透明点（clearing point）まで加熱した。次いで、それを室温まで冷却し、参考例または実施例の液晶組成物を形成した。実施例または参考例の液晶組成物を、３．５μｍの間隔を有し、かつ配向層の無い２枚の酸化インジウムスズ（ＩＴＯ）基板の間に注入し、実施例または参考例の液晶ディスプレイ素子をそれぞれ形成する。１２ＶのＤＣ電圧および紫外線照射（ピーク波長：３１３ｎｍ）を液晶ディスプレイ素子に印加して、実施例または参考例の液晶ディスプレイデバイスを形成した。
【０１５０】
液晶組成物の特性
【０１５１】
[垂直配向]
液晶ディスプレイデバイスを、偏光素子およびアナライザが直交するように配置されている偏光顕微鏡中に配した。素子に下方から光を照射し、光漏れの有無を観察して垂直配向について判断した。垂直配向の実験結果は表６に示されている。
〇：光が素子のどの部分も透過しない（一枚全体が均一で光の透過がない）。この結果は、デバイスが垂直配向を有することを示す。
×：光が素子の全ての部分を透過する（一枚全体に均一に光が透過する）。この結果は、デバイスが垂直配向を有さないことを示す。
【０１５２】
［電圧保持率］
ＤＣ電圧（充電電圧５Ｖ、動作周波数０．６Ｈｚ）を周囲温度６０℃で、実施例または参考例の液晶ディスプレイに印加した。印加を解除して１．６６７ｓｅｃに至った後の電圧値Ｖ２を液晶物理パラメータ計測装置（製品番号：ALCT-IV1、INSTEC社製）で測定した。電圧保持率の実験結果を表６に示した。液晶ディスプレイデバイスの電圧保持率（ＶＨＲ）を計算する式は次のとおりである。
【０１５３】
（数１）
ＶＨＲ＝（Ｖ２／印加電圧値）×１００％
【０１５４】
[配向能の安定性]
０Ｖから１０Ｖの電圧を液晶ディスプレイデバイスに連続的に印加し、異なる電圧に対応する液晶ディスプレイデバイスの光透過率を測定した。０．１Ｖごとに光透過率を記録し、実験結果に基づいて電圧対透過率のグラフを描いた。透過率１％の液晶ディスプレイデバイスに対応する電圧をＶ（ｔｈ，ｉ）と定義する。次に、液晶ディスプレイデバイスに劣化実験を行った。劣化実験のステップは次のとおりである。液晶ディスプレイデバイスをオーブン（温度：６０℃）に入れ、電圧（ＡＣ、１０Ｖ）を４日間印加した。劣化実験を行った後、その液晶ディスプレイデバイスに上述した実験を行って、電圧対透過率のグラフを描いた。透過率１％の液晶ディスプレイデバイスに対応する電圧をＶ（ｔｈ，ｆ）と定義する。液晶ディスプレイデバイスのΔＶｔｈ値（単位：ボルト）は以下の式にしたがって算出される。ΔＶｔｈの絶対値が小さいほど、添加剤分子の配向能の安定性は優れる。ΔＶｔｈ値の実験結果を表６に示した。
【０１５５】
（数２）
△Ｖｔｈ＝Ｖ（ｔｈ，ｆ）−Ｖ（ｔｈ，ｉ）
【０１５６】
【表５】
2020143268.tif 000057
【０１５７】
【表６】
2020143268.tif 000058
【０１５８】
表６の参考例を参照にすると、参考例は添加剤分子Ｒｅｆを含んでいる。添加剤分子Ｒｅｆはシリコン原子および重合性基を有さないため、参考例の液晶組成物の電圧保持率は良好でない。また、添加剤分子Ｒｅｆは重合性基を有さないため、参考例の液晶組成物の垂直配向能の安定性は良好ではない。
【０１５９】
表６の実施例１〜１２を参照にすると、実施例１〜１２の各々は、少なくとも１つの式（Ｉ）で表される添加剤分子を含む。結果は、実施例１〜１２の液晶分子がいずれも垂直に配向し、かつ電圧保持率（例えば、８０％より大きい電圧保持率）および垂直配向能の安定性が格段に向上していることを示している。 
【０１６０】
表６の実施例１〜４を参照すると、実施例１〜４の各々は、第１の添加剤分子のうちの１つを含み、かつ第１の添加剤分子の全てがアンカー基および重合性基の両方を含んでいる。結果は、実施例１〜４の液晶分子がいずれも垂直に配向することを示ししている。特に、実施例２、３、および４において、液晶分子は、少量の添加剤分子（例えば、添加された量が０．５重量部未満）が加えられるだけの条件で、良好に垂直配向することができる。したがって、第１の添加剤分子は液晶分子の垂直配向の程度を大幅に向上させることができると共に、電圧保持率を大幅に向上させることもできる。
【０１６１】
表６の実施例５を参照すると、実施例５は第２の添加剤分子のうちの１つを含み、第２の添加剤分子は、分子の側鎖および／または主鎖に２つの重合性基を含んでいる。結果は、実施例５の液晶分子が垂直に配向し、かつそれらの配向能の安定性が優れていることを示している。したがって、第２の添加剤分子は、液晶分子の垂直配向能の安定性の程度を大幅に向上させることができる。
【０１６２】
表６の実施例６〜９を参照すると、実施例６〜９の各々は、第１の添加剤分子のうちの１つと第２の添加剤分子のうちの１つとを含み、かつ第２の添加剤分子の全てが、分子の側鎖および／または主鎖に２つの重合性基を含んでいる。結果は、実施例６〜９の液晶分子が全て垂直に配向し、かつそれらの配向能の安定性が優れていることを示している。特に、実施例９では、添加された第１の添加剤分子および第２の添加剤分子の総量は０．７重量部である。実施例９において、電圧保持率は９８．４％であり、△Ｖｔｈ値は−０．０２２Ｖである。したがって、第１の添加剤分子および第２の添加剤分子を同時に用いることによって、電圧保持率および配向能の安定性をさらに向上させることができる。
【０１６３】
表６の実施例１０〜１２を参照すると、実施例１０〜１２の各々は、第１の添加剤分子のうちの１つと式（Ｖ）で表される化合物とを含んでおり、かつ式（Ｖ）で表される化合物は分子の末端に１つの重合性基を含む。結果は、実施例１０〜１２の液晶分子は全て垂直に配向し、かつそれらの配向能の安定性が優れていることを示している。特に、実施例１０では、添加される第１の添加剤分子と式（Ｖ）で表される化合物との総量は０．７重量部である。実施例１０において、電圧保持率は９８．０％であり、△Ｖｔｈ値は−０．０１０Ｖである。実施例１１では、電圧保持率は９６．９％であり、△Ｖｔｈ値は−０．０５０Ｖである。したがって、第１の添加剤分子と、重合性基を有する式（Ｖ）で表される化合物とを同時に用いることによって、電圧保持率および配向能の安定性をさらに向上させることができる。
【０１６４】
まとめると、本開示の添加剤分子は、高い電圧保持率を有すると同時に、優れた垂直配向能を備え得るものである。上述の添加剤分子を液晶組成物に加えることにより、従来の配向膜を用いずに、大部分の液晶分子が良好に垂直配向するという状態を実現することが可能となる。液晶組成物の電圧保持率と配向能の安定性とのバランスをとるために、第１の添加剤分子および／または第２の添加剤分子の含有量を調整することができる。さらに、本開示の実施形態の添加剤分子を用いた液晶ディスプレイデバイスは、高い電圧保持率（例えば、８０％より大きい電圧保持率）および優れた配向能の安定性を有し得る。結果として、液晶ディスプレイデバイスの性能および耐久性が格段に向上し得る。
【０１６５】
実施例の方式により、かつ好ましい実施形態の観点から本開示を説明したが、添付の特許請求の範囲に定義された本開示の精神および範囲から逸脱することなく、（当業者には明らかであろう）各種変更および類似の構成を本明細書に加え得るということが、理解されなければならない。
【符号の説明】
【０１６６】
１００…液晶ディスプレイデバイス
１１０…第１の基板
１２０…第２の基板
１３０…液晶層
【図１】
2020143268.tif 000095
【外国語明細書】
2020143268000001.pdf
2020143268000002.pdf
2020143268000003.pdf
2020143268000004.pdf